La présente invention est relative à la photographie et, plus particulièrement, à. des produits photographiques convenant particulièrement pour la mise en oeuvre de procédés photographiques en couleurs par diffusion-transfert. 5 La présente invention est caractérisée par le fait qu' elle vise principalement: - des produits photographiques convenant particulièrement pour la mise en oeuvre de procédés photographiques en couleurs par diffusion-transfert; 10 - des produits photographiques qui comprennent une struc ture composite photosensible contenant de préférence plusieurs couches comprenant une couche opaque et dimensionnelJLement stable, une couche d'émulsion d'halogénure d'argent photosensible à laquelle est associée me substance formant une image en couleurs 15 qui est soluble et diffusible dans Les alcalis, à tin premier pH, et un agent de désensibilisq-tion de l'halogénure d'argent qui est soluble et diffusible dans les alcalis et qui, à l'état solubilisé, est capable de désensibiliser l'halogénure d'argent photosensible, une couche polymérisée perméable pouvant être colorée par la 20 substance formant une image en couleurs, une couche d'un polymère acide contenant des groupes d'acidification en nombre suffisant pour effectuer la réduction d'une solution de traitement choisie se trouvant au premier pH pour l'amener à un second pH auquel la substance formant une image en couleurs est insoluble et non 25 diffusible, et une couche transparente dimensionnellement stable; - des produits utilisés dans des procédés photographiques de diffusion-transfert et comprenant un film comportant un élément stratifié photosensible, du type mentionné en dernier, en combinaison avec un sachet frangible contenant une composition de trai- 30 tement alcaline se trouvant au premier pH mentionné et dans laquelle est dispersé un agent opacifiant, en une quantité suffisante pour ■ masquer la substance formant une image en couleurs; - un film photographique utilisé dans des procédés de diffusion-transfert et qui est du type identifié en dernier, dans 35 lequel le sachet est fixe et s'étend transversalement à un bord avant de la structure composite grâce à quoi, lors de l'application d'une compression, la composition de traitement alcaline est déchargée entre les surfaces opposées de la couche polymérisée pouvant être colorée et/l'émulsion d'halogénure d'argent photosensible 40 immédiatement au voisinage de cette couche; 69 24421 2013195 - des procédés, photographiques en couleurs par diffusion-transfert dans lesquels on utilise les produits qui viennent d'être décrits. D'autres caractéristiques de l'invention apparaîtront k 5 la lecture de l'exposé qui va suivre. La présente invention a donc pour objet le produit dont les caractéristiques, les propriétés et la relation des éléments constitutifs viennent d'être décrites ainsi que le procédé comprenant les diverses opérations qui vont être exposées dans la des-10 cription détaillée ci-après dans laquelle apparaîtront également la relation et l'ordre d'une ou plusieurs de ces opérations par rapport à chacune des autres. On comprendra mieux les caractéristiques et avantages de la présente invention à la lecture de la description détaillée qui 15 va suivre et qu'on a faite en se référant au dessin annexé, sur lequel: la fig. 1 est une vue en perspective d'un film utilisé en photographie et conforme à la présente invention; les figs 2, 4 et 6 sont des vues en coupe schématique 20 à grande échelle faites par 2-2 de la fig. 1 et montrant l'association des éléments de la pellicule photographique pendant les trois stades illustrés d'un procédé de diffusion-transfert, en vue de la production d'une image de transfert polychrome conforme à l'invention, l'épaisseur des diverses substances ayant été exagérée, 25 la fig. 2 représentant le stade d'exposition, la fig. 4 le stade de traitement et la fig. 6 un produit résultant de la mise en oeuvre du procédé; les figs 3, 5 et 7 sont des vues en coupe schématique, à plus grande échelle, faites respectivement par 3-3, 5-5 et 7-7 30 des figs 2, 4 et 6, ces figures 3, 5. et 7 montrant en détail l'agencement des couches constituant la structure composite photosensible pendant les trois stades illustrés du procédé de transfert. Comme il a été décrit dans le brevet américain No. 2.983.606, un élément photosensible comprenant un révélateur chro-35 mogène, c'est-à-dire un révélateur quiest un agent de développement de l'halogénure d'argent, et une émulsion d'halogénure d'argent, peut être exposé et imprégné par une composition de traitement liquide, par exemple par immersion, par étalement, par pulvérisation, etc., dans l'obscurité, et l'élément photosensible exposé 40 est superposé avant, pendant, ou après l'imprégnation, sur un 69 24421 3 2013195 élément de support en forme de feuille qui peut servir d'élément récepteur d'image. Dans un mode de réalisation préféré, une couche sensiblement uniforme de la composition de traitement liquide est appliquée sur l'élément photosensible lorsque ce dernier est 5 amené en superposition avec la couche réceptrice d'image. La composition de traitement liquide, se trouvant entre l'élément photosensible et la couche réceptrice d'image, imprègne l'émulsion pour amorcer le développement de l'image latente s'y trouvant contenue. Le révélateur chromogène est immobilisé ou précipité dans des 10 zones exposées par suite du développement de l'image latente. Cette immobilisation semble due, au moins en partie, à un changement des caractéristiques de solubilité du révélateur chromogène par suite d'une oxydation, ce changement concernant spécialement sa solubilité dans les solutions alcalines. Elle peut être également provo-15 quée en partie par un effet tannant exercé sur l'émulsion par l'agent révélateur oxydé, et en partie par l'épuisement localisé de l'alcali en conséquence du développement. Dans les zones non exposées et partiellement exposées de l'émulsion, le révélateur chromogèiie ne réagit pas et il est diffusible, ce qui donne une 20 distribution conformément à l'image du révélateur chromogène non oxydé dissous dans la composition de traitement liquide, comme une fonction du degré d'exposition point par point de l'émulsion d'halogénure d'argent. Au moins une partie de cette distribution conformément à l'image du révélateur chromogène non oxydé est 25 transférée, par imbibition, à une couche réceptrice d'image superposée, ce transfert se faisant■sensiblement à l'exclusion du révélateur chromogène oxydé. L'élément récepteur d'image reçoit, une diffusion en profondeur, à partir de l'émulsion développée, de révélateur chromogène non oxydé sans que sa distribution con-30 forméraent à une image se trouve sensiblement modifiée, en vue de donner une image en couleurs inversée ou positive de l'image développée. L'élément récepteur d'image peut contenir des agents conçus pour fixer le révélateur chromogène diffusé et non oxydé. Si la couleur du révélateur chromogène transféré est modifiée par 35 des variations du pH de l'élément récepteur d'image, on peut ajuster ce pH par des techniques bien connues pour obtenir un pH donnant la couleur désirée. On fait apparaître l'image positive désirée en détachant la couche réceptrice d'image de l'élément photosensible à la fin d'une période d'imbibition appropriée. 40 ~ Les révélateurs chromogènes, comme mentionné ci-dessus, 69 24421 2013195 sont des composés qui contiennent, dans la même molécule, à la fois le système chromophore d'un colorant et une fonction de développement de l'halogénure d'argent. Par l'expression "fonction de développement de l'halogénure d-'argent" , on entend un groupement 5 capable de développer l'halogénure d'argent exposé. Une fonction de développement d'halogénure d'argent préférée est vin groupe hydroquinonyle. D'autres fonctions de développement appropriées comprennent les groupes ortho-dihydroxyphényle et les groupes hydroxyphényle ortho— et para—amino substitués. En général, la 10 fonction de développement comprend une fonction de développement benzonoide,c'est-à-dire un groupe de développement aromatique qui forme des substances quinoïdes ou quinoniques quand il est oxydé. On peut obtenir des images polychromes en utilisant des constituants formant des images en couleurs comme, par exemple, les 15 révélateurs chromogènes susmentionnés dans des procédés de diffusion-transfert, grâce à diverses techniques. Dans l'une de ces techniques» on obtient des images de transfert polychromes avec des révélateurs chromogènes en utilisant un élément photosensible à plusieurs couches formant un ensemble unitaire, comme celui qui est décrit dans 20 le brevet américain 2.983.606 et qui est particulièrement décrit au sujet de la figure 9 du dessin de ce brevet, élément dans lequel au moins deux couches photosensibles sélectivement sensibilisées, en superposition sur un support unique, sont traitées simultanément avec une couche réceptrice d'image commune et unique, sans . 25 être séparées d'une telle couche. Un agencement approprié de ce genre comprend un support portant une couche d'émulsion d'halogénure d'argent sensible au rouge, une couche d'émulsion d'argent sensible au vert et une couche d'émulsion d'halogénure d'argent sensible au -bleu, émulsions auxquelles sont associés respectivement, par exem-30 pie, iin révélateur chromogène cyan, un révélateur chromogène magenta et un révélateur chromogène jaune. Le révélateur chromogène peut être incorporé dans-la couche d'émulsion d'halogénure d'argent, par exemple sous la forme de particules, ou bien il peut constituer une couche s'étendant derrière la couche d'émulsion d'halogénure 35 d'argent appropriée. Il est décrit que chaque jeu de couches d'émulsion d'halogénure d'argent et de révélateur chromogène associé peut être facultativement séparé d'autres jeux par des couches intermédiaires appropriées, par exemple par des couches de gélatine ou d'alcool polyvinylique. Dans certains cas, il peut être 40 désirable d'incorporer un filtre jaune en avant de l'émulsion 69 24421 5 .2013195 sensible au vert et un tel filtre jaune peut être incorporé dans une couche intermédiaire. Toutefois, lorsque cela est désirable, tin révélateur chromogène jaune possédant les caractéristiques spectrales appropriées et se trouvant dans un état dans lequel il 5 peut jouer le rôle d'un filtre jaune peut être utilisé. Dans des cas de ce genre, on peut omettre le filtre jaune distinct. Les révélateurs chromogènes sont de préférence choisis en fonction.de leur aptitude à donner des couleurs qui sont utiles dans la mise en oeuvre de la photographie en couleur soustractive, 10 c'est-à-dire les couleurs précédemment mentionnées cyan, magenta et jaune. Les révélateurs chromogènes utilisés peuvent être incorporés dans l'émulsion d'halogure d'argent respective ou bien, dans le mode de réalisation préféré, dans une couche distincte située derrière l'émulsion d'halogénure d'argent respective. 15 Spécifiquement, le révélateur chromogène peut être situé par exemple dans un revêtement ou une couche se trouvant derrière l'émulsion d'halogénure d'argent respective et une telle couche de révélateur chromogène peut être appliquée en utilisant une solution contenant une quantité d'environ 0,5 à 8fo en poids du révélateur 20 chromogène respectif distribué dans un polymère naturel ou synthétique filmogène, par exemple de la gélatine, de l'alcool poly-vinylique, etc., pouvant être imprégné par la composition de traitement fluide choisie pour le processus de diffusion-transfert. Comme décrit dans le brevet américain 3.362.819, des 25 éléments récepteurs d'image, convenant particulièrement pour la mise en oeuvre de procédés par diffusion-transfert du type décrit dans le brevet américain N° 2.983.606, dans lesquels les éléments récepteurs d'image sont séparés d'un élément photosensible superposé après la formation d'une image par transfert, comprennent de 30 préférence une couche de support sur.l'une des surfaces de laquelle se trouvent, en succession, une couche d'un polymère acide et une couche réceptrice d'image sur laquelle peut être formée une image visible après le transfert à cette couche de la substance diffusible formant une image en couleurs et, de façon plus préférable, 35 ces éléments récepteurs d'image, comprennent une couche d'écarte-ment ou de temporisation en matériau inerte placée entre la couche de polymère acide et la couche réceptrice d'image. Comme il a été mentionné dans le brevet américain cité en dernier, !' la'couche de polymère acide peut être formée de polymères qui contiennent des 40 groupes acides, comme des groupes d'acide carboxylique et d'acide 69 24421 6 2013195 sulfonique, qui sont capables de former des sels avec des métaux alcalins tels que le sodium, le potassium, etc. ou avec des bases organiques, en particulier des bases d'ammonium quaternaire, comme de 1'hydroxyde/tetraméthyl ammonium, ou des groupes fournissant des 5 groupes acides, comme des anhydrides ou des lactones, ou encore d'autres groupes qui sont capables de réagir avec des bases pour les capturer et les retenir. Dans les modes de réalisation préférés décrits, le polymère acide contient des groupes carboxyle libres et la composition de transfert utilisée contient une grande 10 concentration d'ions sodium et/ou potassium. Les polymères acides les plus avantageux sont caractérisés par le fait qu'ils contiennent des groupes carboxyle libres, qu'ils sont insolubles dans l'eau sous la forme acide libre et qu'ils forment des sels de sodium et/ou de potassium hydrosolubles. On peut également utiliser 15 des polymères contenant des groupes d'anhydride d'acide carboxyli— que, dont certains au moins ont été de préférence convertis en groupes carboxyle libres avant 1'imbibition. Bien que la plupart des polymères acides facilement disponibles soient des dérivés de cellulose ou de polymères vinyliques, on peut également utiliser 20 des polymères acides provenant d'autres catégories de polymères. A titre d'exemple des polymères acides spécifiques méntionnés dans la présente invention, on peut citer les demi-esteig de la cellulose avec un acide dibasique, qui contiennent des groupes car boxyle libres, comme par exemple 11acéto-phtalate acide de cellu-25 lose, 1'acéto-glutarate acide de cellulose, 1'acéto-succinate acide de cellulose, le sulfinate acide d'éthyl cellulose, 1'acéto-succinate acide d'éthyl cellulose, 1'acéto-succinate-phtalate acide de cellulose, les éthers et les esters de la cellulose modifiés par des suifoanhydrides, par exemple par l'anhydride 30 ortho-suifobenzoîque, l'acide polystyrène sulfonique, la carboxy-méthyl cellulose, le phtalate acide de polyvinyle, 1'acéto-phtalate acide de polyvinyle, l'acide polyacrylique, les acétals de l'alcool polyvinylique avec des aldéhydes carboxy— ou suifo—substitués, par exemple l'acide o-, m-, ou p-benzaldéhyde sulfonique ou l'acide 35 carboxylique, des esters partiels des copolymères ethylène/anhydride maléique, des esters partiels des copolymères méthylvinyl ether/ anhydrique maléique, etc. La couche de polymère acide doit contenir des groupes acides en une quantité au moins suffisante pour réduire le pH de 40 la couche formant l'image d'une valeur d'environ 13 à 14 jusqu'à 69 24421 7 2013195 une valeur d'au moins 11 ou une valeur plus basse à la fin de la période d'imbibition, et de préférence jusqu'à une valeur comprise entre environ 5 et 8 peu de temps après l'imbition. Comme on l'a déjà noté, le pH de la composition de traitement est de préférence 5 de l'ordre d'au moins 13 à 14. Il est évidemment nécessaire que l'actinn du polymère acide soit contrôlée de manière qu'elle ne gêne pas le développement du négatif ou le transfert conformément à l'image des révélateurs chromogènes non oxydés. Pour cette raison, le pH de la couche 10 porte-image est maintenu entre 12 et 14 jusqu'à ce que l'image en couleur ait été formée, après quoi ce pH est réduit très rapidement jusqu'à au moins 11 environ et de préférence jusqu'à une valeur comprise entre 9-et 10. Les révélateurs chromogènes non oxydés contenant des radicaux de développement hydroquinonyle dif-■J5 fusent à partir du négatif jusqu'au positif sous forme du sel de sodium ou d'un autre métal alcalin. La vitesse de diffusion de tels constituants formant une image en couleur est donc au moins en partie une fonction de la concentration du composé alcalin, et il est nécessaire que le pH de la couche porte-image reste de 20 l'ordre de 12 à 14 jusqu'à ce que la quantité nécessaire de colorant ait été transférée." La réduction ultérieure du pH, outre son effet désirable sur la stabilité de l'image.à la lumière, a également pour fonction extrêmement utile au point de vue photographique d'arrêter sensiblement tout transfert ultérieur du colorant. 25 .La technique de traitement réduit donc efficacement au minimum les variations de l'équilibre des couleurs à la suite d'un temps d'imbibition plus long dans les procédés de transfert polychromes utilisant des négatifs à plusieurs couches. Pour empêcher une réduction prématurée du pH pendant le 30 processus de transfert, réduction qui se traduirait par exemple par une diminution indésirable de la densité de l'image positive, les groupes acides sont distribués dans la couche de polymère acide de façon telle que l'allure à laquelle ils sont rendus disponibles pour le composé alcalin puisse être contrôlée, par exemple 35 comme une fonction de la vitesse de gonflement de la couche de . polymère, vitesse qui est elle-même en relation directe avec la vitesse de diffusion des ions alcalins. La distribution désirée des groupes acides dans la couche de polymère acide peut être obtenue en mélangeant ce polymère avec un polymèrene comjior- • . ^ tant pas de groupes acides ou ayant uiie concentration plus faible 69 24421 8 2013195 en groupes acides et qui est compatible avec le polymère acide, ou bien en utilisant uniquemeiit le polymère acide mais en le choisissant de façon qu'il possède une proportion relativement plus faible de groupes acides. Les modes de réalisation sont illustrés respec-tj tivement dans le.brevet américain 3.362.815 par (a) un mélange d'acétate de cellulose et d'acéto-phtalate acide de cellulose et (b) un polymère d'acéto-phtalate acide de cellulose contenant un pourcentage de groupes phtalyle beaucoup plus faible que 1'acéto-phtalate mentionné en premier. 10 Il est également décrit que la couche contenant le polymère acide peut renfermer un polymère insoluble dans l'eau, de préférence un ester cellulosique, qui contrôle la vitesse de formation du sel alôalin de l'acide du polymère. Comme exemples d'es-.j j ters cellulosiques pouvant être utilisés, on mentionnera l'acétate de cellulose, l'acéto-butyrate de cellulose, etc. Les polymères et les combinaisons de polymères utilisés en particulier dans un mode de réalisation donné quelconque sont bien entendu choisis de manière à obtenir une résistance à sec et au mouillé appropriée et, 2q lorsque cela est nécessaire ou désirable, on peut faire appel à des couches inférieures appropriées pour faciliter l'adhérence mutuelle des diverses couches de polymères pendant le stockage et l'utilisation. La couche de répartition inerte mentionnée dans le brevet 25 américain 3.362.315, par exemple, une couche de répartition inerte comprenant de l'alcool polyvinylique ou de la gélatine, a pour rôle de contrôler la réduction du pH par la couche de polymère acide, d'une façon temporisée. Cette- temporisation est décrite comme étant une fonction de la vitesse à laquelle le composé alca- - 30 lin diffuse à travers la couche de répartition inerte. Il a été établi qu'on avait constaté que le pH ne diminue pas tant que le composé alcalin n'a pas traversé la couche de répartition, c'est-à-dire que le pH n'est pas réduit à un degré notable par une simple diffusion dans la couche intermédiaire, mais que ce pH dimi-nue très rapidement une fois que le composé alcalin traverse la couche de répartition. Comme décrit dans le brevet américain N° 3.362.819, on a constaté que la présence d'une couche inerte de ce genre est efficace pour égaliser les diverses vitesses de réac--tioh dans un intervalle de températures étendu, par exemple en ^ empêchant une réduction prématurée du pH quand 1'imbibition est effectuée à des températures supérieures à la température ambiante, 69 24421 9 2013195 20 par exemple comprises entre 35 et 38°C. Dans ce brevet, il est décrit que grâce à la couche de répartition inerte, la vitesse à laquelle le composé alcalin est disponible en vue de son empri-' sonnement dans la couche de polymère acide devient une fonction 5 des vitesses de diffusion du composé alcalin. Toutefois, comme il a été.décrit dans le brevet américain 3.455.686, de préférence, la vitesse susmentionnée à laquelle les cations de la composition de traitement alcaline, c'est-à-dire les ions alcalins, deviennent disponibles en vue de leur emprison-10 nement dans la couche de polymèré.acide, doit être réduite lorsque les températures du traitement de transfert augmentent afin que les procédés de diffusion-transfert en couleurs deviennent rélàti-vement indépendants des variations de l'image de transfert positive dans un intervalle étendu de températures ambiantes. 15 Spécifiquement, le brevet précité mentionne qu'on a constaté que la vitesse de diffusion d1 un composé alcalin à travers une couche de répartition polymère inerte et perméable augmente lorsque la température de traitement augmente, et ceci, dans une mesure telle qu'à des températures de traitement de transfert relativement élevée, c'est-à-dire des températures de transfert supérieures à environ 27°C, une réduction prématurée du pH de la composition de traitement de transfert se produise,par suite, au moins en partie, de la diffusion rapide du composé alcalin à 25 partir du milieu de transfert du colorant et de sa neutralisation ultérieure lors de sa venue en contact avec la couche de polymère acide. Ceci est particulièrement vrai pour un composé alcalin traversant une couche de répartition inerte dont la perméabilité.* aux composés alcalins est portée à une valeur optimale de manière 30 qu'elle puisse se manifester dans l'intervalle de température d'un traitement de transfert optimal. Inversement, à des températures inférieures à l'intervalle optimal du traitement de transfert, par exemple à des températures inférieures à environ 5°C, il est décrit que la couche de répartition inerte mentionnée en dernier 35 constitue une barrière de diffusion efficace empêchant de façon temporisée le passage, dans le couche de répartition inerte, d'un composé alcalin dont les vitesses de diffusion sont réduites par la température et que cette couche permet de maintenir, dans le milieu du traitement de transfert, un pH élevé pendant un inter-40 valle de temps assez prolongé pour faciliter la formation de taches sur l'élément de transfert et la dégradation résultante de 9 24421 10 2013195 la netteté des couleurs dans des images de transfert positives. Il est encore mentionné dans le brevet américain N° 3.455.686 qu'il a été toutefois constaté que, si la couche de répartition inerte de l'élément récepteur d'image est remplacée 5 par une couche d'espacement qui comprend une couche polymérisée perméable dont la perméabilité est fonction inverse de la température, c'est-à-dire une matière polymérisée filmogène qui possède une perméabilité décroissante vis-à-vis de cations provenant de composés alcalins solubilisés tels que des ions de métaux alcalins 10 et d'ammonium quaternaire, dans des conditions de température croissantes, les défauts de l'image de transfert de l'image positive résultant du maintien trop prolongé du pH et/ou d'une réduction prématurée du pH peuvent être supprimés. A .titre d'exemple de polymères qui possèdent une perméabi-15 lité aux composés alcalins qui est fonction inverse de la température, on peut mentionner l'alcool hydroxypropyl polyvinylique, le polyvinyl méthyl éther, l'oxyde de polyéthylène, la polyvinyl oxazolidinone, 1'hydroxypropyl méthyl cellulose, l'isopropyl cellulose, les acétals partiels de l'alcool polyvinylique, comme le 20 polyvinyl butyral partiel, le polyvinyl formai partiel, le polyvinyl acétal partiel, le polyvinyl propional partiel, etc. Les acétals d'alcool polyvinylique mentionnés en dernier comprennent des chaînes d'hydrocarbures aliphatiques saturés ayant-un poids moléculaire d'au moins 1000, de préférence compris entre 25 environ 1000 et 50000, dont le degré d'acétalation est compris entre 10 et 30$, 10 et 30$, 20 et-80$ et 10 à 40$ respectivement des groupes hydroxyle polymérisés théoriques de l'alcool polyvinylique, y compris les acétals mixtes quand on le désire. Si nécessaire, on peut utiliser un mélange des polymères, 30 par exemple un mélange d'hydroxypropyl méthyl cellulose et de polyvinyl butyral partiel. A titre d'exemples de composés pouvant être utilisés pour constituer la couche réceptrice d'image, on peut mentionner des polymères pouvant être teints en solution, tels que des Nylons, 35 comme par exemple le N-méthpxyméthyl polyhexaméthylène adipamide, l'acétate de polyvinyle partiellement hydrolysé, l'alcool polyvinylique contenant ou non des plastifiants, l'acétate de cellulose renfermant une charge par exemple 50$ d'acétate de cellulose avec 50$ d'acide oléique, la gélatine, et d'autres substances de nature 40 similaire. Des matières préférées comprennent l'alcool polyvinylique 69 24421 n 2013195 20 ou de 1 a gélatine contenant un agent tel que la poly-4-vinylpyri-dine, comme décrit dans le brevet américain 3.148.061 .- Comme on l'a décrit dans les brevets précédemment men-? tionnés, la composition de traitement liquide utilisée dans les 5 procédés de diffusion-transfert polychromes comprend au moins une solution aqueuse d'un composé alcalin, par exemple de diéthyl-amine, d'hydroxyde de sodium ou de carbonate de sodium, etc., cette solution étant de préférence à un pH supérieur à 12 et comprenant de préférence un composé augmentant la viscosité qui 10 constitue une substance filmogène du type qui, lorsque la composition est étalée et séchée, donne un film relativement ferme et stable. Les substances préférées parmi les substances filmogènes décrites comprennent les polymères à poids moléculaire élevé comme les éthers polymérisés hydrosolubles qui sont inertes vis-à-vis 15 des solutions alcalines, par exemple 11hydroxyéthyl cellulose ou la carboxyméthyl cellulose sodique. En outre, il est également décrit qu'on peut utiliser des substances filmogènes ou des agents épaississants dont l'aptitude à augmenter la viscosité n'est sensiblement pas modifiée si on les laisse en solution pendant un long moment. Comme il est mentionné, la substance filmogène ^est de préférence contenue dans la composition de traitement en des quantités permettant de conférer à cette composition une viscosité dépassant 100 cPs à une température d'environ 24°C et de préférence comprise entre 100.000 et 200.000 cPs à une telle température. 25 Conformément au brevet américain N° 2.983.606, il n'est pas nécessaire qu'une couche réceptrice d'image du type décrit dans ce brevet soit séparée de l'élément photosensible avec lequel elle est en contact et auquel elle est superposée, après la formation de l'image de transfert, si cet élément récepteur d'image 30 est transparent et si une composition de traitement contenant une substance grâce à laquelle la composition de traitement séchée devient opaque est étalée entre la couché réceptrice d'image et l'émulsion ou les émulsions d'halogénure d'argent. Toutefois, il a été constaté que, si l'élément récepteur 35 d' image est maintenu en contact avec l'élément photosensible, après la formation de l'image de transfert par révélateur chromogène et contient une composition de traitement alcaline, se trouvant nécessairement à un pH auquel le révélateur chromogène, par exemple, sous forme réduite, diffuse pour former une image de 40 transfert en couleurs, entre les éléments, l'image de transfert 69 24421 12 2013195' ainsi formée est instable pendant une longue période de temps. L'instabilité de l'image en couleurs est due,au moins en partie, à, la présence de la composition alcaline, qui est en général à. un pH relativement élevé, et qui est en contact intime avec le colorant 5 ou les colorants formant l'image. Ce contact par lui-même détermine une instabilité de la structure moléculaire du colorant, par exemple du fait qu'il catalyse la dégradation et les modifications de structure indésirables qui modifient les ca-ractéristiques d'absorption spectrale du colorant formant l'image. En outre, la présence 10 d'une composition alcaline se trouvant à un pH auquel le colorant, par exemple , sous forme réduite, est capable de diffuser, détermine également la création d'un système dynamique intégral dans lequel le colorant oxydé, immobilisé dans des zones de l'élément photosensible, comme une fonction de son développement, tend à 15 engendrer dans de telles zones, à mesure que le temps s'écoule , un équilibre entre le colorant oxydé et le co lorant réduiti Si le pH du système dynamique est tel qu'une diffusion de la forme réduite du colorant se produit, ce colorant réduit est, au moins enjartie, transféré à la couche réceptrice d'image et la diffusion 20 qui en résulte détruit l'équilibre, dans de telles zones de l'élément photosensible, en faveur de la formation de quantités supplémentaires de colorant réduit. Comme une fonction de l'efficacité de la couche réceptrice d'image en ce qui concerné l'absorption du colorant, cette coloration qui n'est pas conforme à l'image 25 de la couche porte-image détruit encore plus l'équilibre en faveur d'une formation supplémentaire de colorant sous une forme réduite et diffusible. Dans ces conditions, la définition de l'image de , transfert, portée à l'origine par la couche réceptrice d'image, subit une réduction continue en ce qui concerne la différence 30 entre les densités maximale et minimale de l'image, et il peut finalement en résulter , dans l'élément récepteur d'image, une disparition totale de la définition de l'image, cet ..élément devenant simplement une couche polymérisée portant une couleur relativement uniforme sur la totalité de sa surface. 35 Toute tentative pour diminuer la capacité d'absorption du colorant de la couche .porte—image, par exemple en réduisant sa capacité de mordançage, en vue de diminuer, au moins dans une certaine mesure, l'action de la couche réceptrice d'image comme absorbeur de colorant, augmente toutefois la diffusion du colorant, 40 qui constitue l'image de transfert, à. partir de la couche porte- 69 24421 13 2013195 image jusqu'au reste de l'élément, ce résultat étant dû au moins en partie à la présence persistante de la composition alcaline dont le pH est tel que la forme réduite du colorant, qui constitue l'image de transfert, .est diffusible. Le résultat final est une 5 déformation globale de l'image sensiblement identique à celle qui se produitquand la couche réceptrice d'image se comporte comme un absorbeur de colorant, à cette exception que le colorant est distribué de façon beaucoup plus étendue sur la totalité du film et que }a saturation globale finale du colorant dans la couche récep-10 trice d'image elle-même est beaucoup plus- faible. Comme on l'a exposé plus haut, le brevet américain N° 3.362.819 décrit certains éléments récepteurs d'image convenant particulièrement pour une utilisation dans des procédés de diffu-sion-transfert en couleurs, dans lesquels l'élément récepteur 15 d'image qui était en contact avec l'élément photosensible superposé en est séparé après la formation notable d'une image de transfert, les éléments en question assurant une protection particulière des images de transfert contre les effets d'une oxydation k l'air des colorants formant l'image de transfert en couleurs. 20 Dans le brevet américain 3.415.644, il a été décrit' que les problèmes inhérents à la fabrication d'un film du type dans lequel l'élément récepteur d'image , la composition de traitement alcaline et l'élément photosensible sont maintenus en contact étroit après la formation de l'image de transfert en couleurs, par exemple 25 un film du type décrit précédemment en se référant au brevet américain 2.983.606, peuvent être résolus de façon simple et effi- . cace en fabriquant un film de manière que son élément photosen- . sible comprenne une structure composite comportant, en succession, * à titre de couches essentielles, une couche.opaque dimensionnelle-30 ment stable, une couche d'émulsion d.'halogénure d'argent photosensible à laquelle est associée une substance formant une image en couleurs, qui est soluble et diffusible dans un composé alcalin k un premier pH, une couche polymérisée perméable aux solution alcalines et pouvant être teinte par la substance formant une image 35 en couleurs, une couche d'un polymère acide perméable aux solutions alcalines et contenant un nombre suffisant de groupes d'acidification pour effectuer la réduction, après la formation notable d'une image de transfert en couleurs, d'une solution de traitement choisie se trouvant au premier pH précité pour l'amener k un second pH 40 auquel la substance précitée formant une image en couleurs est 69 24421 14 2013195 insoluble et non diffusible, et une couche transparente dimen-sionnellement stable. Un sachet frangible contenant une composition de traitement alcaline aqueuse se trouvant au premier pH et contenant un agent opacifiant , en quantité suffisante pour mas— 5 quer la substance formant une image en couleurs, est associé avec la structure composite et est' fixé transversalement à un bord avant du produit stratifié., de manière à. assurer une décharge unidirectionnelle du contenu du sachet entre la couche polymérisée perméable aux solutions alcalines et pouvant être teinte et la 10 couche d'émulsion d'hamogénure d'argent photosensible immédiatement voisine, lorsqu'une force de compression est appliquée sur le sachet. Dans le mode de réalisation préféré de cette invention, le film est conçu spécielement pour perme.ttre d'obtenir une image 15 de transfert polychrome et le produit stratifié photosensible comprend les couches essentielles suivantes, dans l'ordre indiqué» la couche opaque dimensionnellement st&ble, au moins deux couches d'émulsion d'halogénure d'argent sensibilisées sélectivement et à chacune desquelles est associée une matière formant une image 20 en couleurs, ces matières qui sont des couleurs prédéterminées étant solubles et diffusibles dans des composés alcalins se trouvant k premier pH, la couche polymérisée perméable aux solutions alcalines et pouvant être teinte par les substances formant une image en couleurs, la couche de polymère acide perméable aux 25 solutions alcalines et contenant un nombre de groupes d'acidification suffisant pour effectuer la réduction, après la formation d'une image de transfert polychrome notable, d'une composition de traitement se trouvant au premier pH pour l'amener à un second pH auquel la substance formant une image en couleurs est insoluble et 30 non diffusible, et la couche transparente dimensionnellement stable. Les émulsions d'halogénure d'argent entrant dans la composition du produit stratifié photosensible polychrome possè-dent de préférence une sensibilité spectrale prédominante vis—à.—vis de 35 régions distinctes du spectre et, à chacune de ces émulsions, est associé un colorant qui est un agent de développement de 1' halogénure d'argent et qui, de préférencet est sensiblement soluble uniquement sous la forme réduite au premier pH, cet agent possédant un intervalle d'absorption du spectre qui est sensi— 40 blement complémentaire de l'intervalle de sensibilité prédominante 69 24421 15 2013195 de son émulsion associée. Dans le mode de réalisation préféré, chacune des couches d'émulsion, et son colorant associé, est séparée de l'autre couche d'émulsion, et du colorant associé, par des couches inter-2 médiaires polymérisées distinctes, perméables aux solutions alcalines, et la couche polymérisée pouvant être teinte est séparée de la couche de polymère acide par une couche de répartition polymérisée, perméable aux solutions alcalines, de préférence une couche polymérisée dont la perméabilité aux solutions alcalines jq diminue lorsque la température augmente. Dans ce mode de réalisation préféré, l'émulsion d'halogénure d'argent comprend un halogénure d'argent photosensible dispersé dans la gélatine et elle a une épaisseur d'environ 0,6 à 6 microns; le colorant lui-même est dispersé dansun liant poly-15 mérisé en solution alcaline aqueuse, ce liant étant de préférence la gélatine, qui constitue une couche distincte d^'environ 1 à 7 microns d'épaisseur; les couches intermédiaires perméables aux solutions alcalines, de préférence en gélatine, ont une épaisseur d'environ 1 à 5 microns, la couche polymérisée pouvant être téinte 20 et perméable aux solutions alcalines est transparente et a une épaisseur d'environ 0,00635 à 0,0101 mm; la couche de répartition polymérisée située entre la couche polymérisée pouvant être teinte et la couche de polymère acide est transparente et a une épaisseur d'environ 0,00254 à 0,0177 mm; la couche de polymère acide per-25 méable aux solutions alcalines est transparente et a une épaisseur d'environ 0,00762 à 0,0381 mm, e-t chacune des couches opaque et transparente dimensionnellement stables est imperméable aux solutions alcalines et à une' épaisseur d'environ 0,0508 à 0,152 mm. Il est évident que les dimensions relatives données ci-dessus 30 peuvent être modifiées de façon appropriée , selon le désir de l'utilisateur, compte tenu du produit spécifique devant être finalement obtenu. Or, on a constaté avec surprise qu'un film photographique nouveau et intégral, convenant particulièrement pour la production 35 d'une image de transfert en couleurs par un procédé de diffusion-transfert en couleurs, comprend un élément photosensible contenant une couche d'émulsion d'halogénure d'argentphotosensible à laquelle sont associés une substance formant une image en couleurs et un agent de désensibilis^tion de -l'halogénure d'argent, cette substan-40 ce et cet agent étant tous deux solubles et diffusibles dans un 69 24421 " .2013195 composé alcalin et l'agent de désensibilisation étant capable, à l'état solubilisé, de désensibiliser l'halogénure d'argent photosensible sans affecter de façon nuisible la composition et/ou le développement d.'une image latente portée par l'émulsion , ce 5 film comprenant en outre une couche polymérisée perméable aux solutions alcalines et pouvant être teinte par la substance formant une image en couleurs, et une couche de support dimensionnellement stable. Eu égard au fait que les substances formant une image 10 en couleurs qui sont préférées comprennent des œ lorants, qui sont des agents de développement de l'halogénure d'argent comme mentionné plus haut, on va continuer à décrire la présente invention en se référant à de tels colorants sans que l'invention se trouve limitée aux colorants cités à titre d'exemples. 15 Dans le mode de réalisation préféré de la présente in vention, le film se présente sous forme d'une structure composite contenant, comme couches essentielles, en succession, une couche dimensionnellement stable qui ne laisse pas passer la lumière ac-tinique, au moins une émulsion d'halogénure d'argent photosensible 20 à laquelle sont associés tin révélateur chromogène soluble et * diffusible dans des compositions alcalines à un premier pH et un agent de désensibilisation de l'halogénure d'argent qui est soluble et diffusible dans les compositions alcalines et qui peut, à. l'état solubilisé, effectuer la désensibilisation de l'halogénure 25 d'argent photosensible, une couche polymérisée perméable aux solutions alcalines et pouvant être teinte par le colorant, une couche d'acide polymérisée perméable aux solutions alcalines et . contenant un nombre suffisant de groupes d'acidification pour réduire la valeur du pH d.'une solution de traitement se trouvant 30 au premier pH à une seconde valeur pour laquelle le colorant est insoluble et non diffusible, une couche de support transparente dimensionnellement stable, et des éléments assujettissant les couches respectives les unespar rapport aux autres. Un film de ce genre comprend également un sachet frangi-35 ble qui contient une solution de traitement alcaline se trouvant au premier pH et dans laquelle se trouve un agent opacifiant en une quantité suffisante pour masquer le colorant, ce sachet étant fixé transversalement à un'bord avant de l'élément photosensible, de manière que le contenu du sachet soit déchargé de façon uni -40 directionnelle entre la couche polymérisée pouvant être teinte et 69 2442T " 2013195 la couche d'émulsion d'halogure d'argent immédiatement voisine. Les couches respectives contituant la structure composite sont assujetties dans une relation mutuelle fixe qui , en totalité ou en partie, peut être obtenue de façon simple et rapide 5 à. l'aide d'éléments de retenue tels que, par exemple, une bande de fixation sensible à la pression s'étendant autour des bords de la structure composite pour fixer ou maintenir ensemble les couches de cette structure, à. l'endroit de leurs bords respectifs. Dans un mode de réalisation préféré du film de la présente 10 invention destiné à la production d'images de transfert polychrome, les unités comprenant l'halogénure d'argent et les révélateurs chromogènes faisant partie de la structure composite sont sensibles de façon prédominante à des régions distinctes du spectre et donnent une image chromatique dont l'intervalle d'absorption est sensible-15 ment complémentaire par rapport à l'intervalle de sensibilité. En général, la structure composite est de préférence sous la forme d'un film "tri-pack" qui comprend ordinairement une unité révélateur chromogène cyan/émulsion sensible au rouge contigu'é à la couche opaque stable, une unité révélateur chromogène jaune/émul-20 sion sensible au bleu qui est la plus écartée de la couche opaque et une unité révélateur chromogène magenta/émulsion sensible au vert placée entre les unités précédentes, étant bien entendu que la relation mutuelle de teL les unités peut être modif ié-e selon les • désirs de l'utilisateur. On comprendra également que la couche de 25 suppoxt polymérisée dimensionneLiement stable qui est la plus voisine de la couche ou des couches d'émulsion d'halogénure d'argent photosensible peut être transparente , comme décrit dans le brevet américain N° 3.425.646 et que, dans un cas de ce genre, l'agent opacifiant peut être initialement dispersé dans le film 30 composite entre la couche polymérisée pouvantêtre teinte et la couche d'émulsion d'halogénure d'argent immédiatement voisine, comme décrit dans le brevet américain N° 3.415.645» L'utilisation du film composite décrit de façon détaillée dans la présente in-35 vention, selon le procédé de diffusion -transfert en couleurs décrit ici, facilite* spécialement la production d'images de transfert en couleurs par traitement par tin processus de diffusion-transfert d'un film unitaire exposé en présence de lumière acti— nique tombant sur un tel film unitaire. La désensibilisation de l'halogénure d'argent photosensible, après la formation d'une 40 image latente, désensibilisatiôn qui n'a pas d'effet nuisible sur 18 69 24421 2013195 le caractère ou le développement d'une telle image, diminue la formation d'un voile physique qui se forme lorsqu'une lumière actinique tombe sur l'halogénure d'argent photosensible pendant le processus de transfert. On comprendra que la question de dé-5 sensibilisation requise pour le traitement d'un film unitaire choisi, en présence de lumière actinique," est en partie déterminée par la sensibilité de l'halogénure d'argent à. la radiation incidente en question et par l'efficacité des procédés d'opacifica-tion et de masquage qui sont adoptés pour rendre l'halogénure 10 d'argent insensible k de telles radiations. L'agent de désensibilisation de l'halogénure d'argent choisi doit être soluble de façon appropriée dans la-composition de traitement, il doit être stable, rapide, et d'une efficacité complète de suppression de la sensibilité, mais sans agir sur le 15 révélateur ou sur l'image latente, il ne doit pas former de voile, il ne doit pas non plus former de taches et ne doit pas empoisonner la composition de traitement. Dans un mode de réalisation préféré, l'agent de désensibilisation de l'halogénure d'argent se trouve dans la composition de traitement contenue dans le sachet frangible. 20 Toutefois, il est bien évident qu'un tel agent pourrait être ' * avantageusement dispersé dans une couche perméable à la composition de traitement et faisant partie de la structure composite et être activé par un contact avec la composition de traitement lorsqu'elle imprègne cette couche et dissout ledit agent. 25 Une liste détaillée des agents désensibilisants de l'halogénure d'argent qui peuvent être utilisés dans la mise en oeuvre de la présente invention est donnée aussi bien dans la • . littérature technique que dans la littérature des brevets se rapportant aux désensibilisants de l'halogénure d'argent. Le choix des 30 agents qui ont été spécifiquement utilisés dans la mise en oeuvre de la présente invention est exposé plus en détail plus après et ces agents sont donnés k titre d'exemples des désensibilisants pouvant être utilisés conformément k la présente invention* On va maintenant étudier les figures 1 à 7 du dessin 35 annexé dans lesquelles on a représenté un film unitaire préféré conforme à la présente invention et dans lesquelles des références identiques désignent des parties constitutives identiques. Comme représenté sur le dessin, la fig. 1 montre en perspective le film unitaire désigné par 10 chacune des figures 40 2 k 7 est une vue schématique en coupe transversale de ce film 69 24421 2013195 unitaire, la fig. 2 étant faite par 2-2 de la fig. 1, la fig. 3 par 3-3 de la fig. 2, la fig. 5 par 5-5 de la fig. 4 et la fig. 7 par 7-7 de la fig. 6 et montrant les divers stades d'un procédé photographique de diffusion-transfert tel qu'on va les décrire en j détail par la suite. Le film unitaire 10 comprend un sachet frangible 11 contenant, avant le traitement, une solution alcaline aqueuse 12, et une structure composite photosensible 13 comprenant, dans l'ordre indiqué, une couche opaque 14 dimensionnellement stable, de .j q préférence une matière en feuille souple ne laissant pas passer les radiations actiniques, une couche 15 de révélateur chromogène cyan, une couche 16 d'émulsion d'halogénure d'argent sensible au rouge, une couche intermédiaire 17, une couche 18 de révélateur chromogène magenta, une couche 19 d'émulsion d'halogénure d'argent sen-.j g sible au vert, une couche intermédiaire 20, une couche 21 de révélateur chromogène jaune , une couche 22 d'émulsion d'halogénure d'argent sensible au bleu, une couche auxiliaire 23 qui peut contenir un agent auxiliaire de développement de l'halogénure d'argent, une couche réceptrice d'image 24, une couche de répartition 25, 2q une couche de neutralisation 26 et une couche transparente 27 dimensionnellement stable qui est de préférence faite d'une matière en feuille souple laissant passer les radiations actiniques. L'intégrité de la structure composite 13 peut être maintenue, au moins en partie, grâce à l'adhérence manifestée entre les 25 surfaces opposées des diverses couches constituant la structure. Toutefois, l'adhérence montrée à l'interface entre une couche réceptrice d'image 24 et la couche d'émulsion d'halogénure' immédiatement voisine, par exemple entre la couche réceptrice d'image 24 et une couche auxiliaire 23, comme illustré sur les •jO figures 2 à 7, doit être inférieure .à l'adhérence existant à l'interface entre les surfaces opposées des autres couches constituant la structure, et être de préférence sensiblement nulle, afin de faciliter la distribution de la solution de traitement 12 entre la couche réceptrice d'image 24 mentionnée et la couche d'émulsion d'halogénure d'argent immédiatement voisine. On peut également améliorer ou assurer l'intégrité de la structure composite , en totalité ou en partie, en plaçant un élément de fixation qui s'étend par exemple, autour des bords de la structure composite 13 et qui maintient les couches de cette structure intactes, à l'exception de 4Q l'interface entre les couches 23 et 24, pendant la distribution de 69 24421 20 2013195 10 la solution alcaline 12 entre ces couches. Comme représenté sur les figures, l'élément de fixation peut comprendre une bande adhésive sensible à la pression 28, qui maintient les couches de la structure 13 assemblées par leurs bords respectifs. La bande 28 sert également à maintenir la solution de traitement 12 entre la couche réceptrice d'image 24 et la couche d'émulsion d'halogénure d'argent immédiatement voisine, lorsque le sachet 11 est comprimé en vue de répartir son contenu entre les couches mentionnées. Dans ce cas, la bande de fixation 28 sert à empêcher la composition de traitement de s'échapper du film unitaire stratifié pendant le traitement photographique et après ce traitement. Le sachet frangible 11 peut être du type représenté et décrit dans l'un quelconque des brevets américains Nos 2.543.181, 2.634.886, 2.653.732, 2.723.051, 3.056.492, 3.056.491, 3.152.515, 15 etc.. En général, de tels sachets comprennent une ébauche rectangulaire de matière en feuille imperméable à. l'air et aux fluides, repliée longitudinalement sur elle-même pour constituer deux parois 29 qui sont unies l'une à l'autre le long de leurs bords longitudinaux et terminaux pour constituer unè cavité dans laquelle est 20 placée la solution de traitement 12. La jonction longitudinale 30 * est moins solide que les jonctions terminales 31, de sorte que ces jonctions sont rompues lorsqu'une pression hydraulique est engendrée dans le contenu fluide 12 du sachet lors de l'application d'une compression sur les parois 29 de ce sachet. 25 Comme illustré sur les figs. 1, 2 et-4, le sachet 11 est fixé en position transversalement à. un bord avant d'une structure composite photosensible 13, ce qui fait que son contenu 12 est • déchargé unidirectionnéLlement entre la couche réceptrice d'image 24 et la couche immédiatement voisine précitée lorsqu'une compres- 30 sion est exercée sur le sachet 11. Ainsi, le sachet 11, comme on le voit dans la fig. 2, est fixé en position et s'étend transversalement à un bord avant de la structure stratifiée 13, de manière que son joint marginal longitudinal 30 s'étende vers l'interface entre la couche réceptrice d'image 24 et la couche auxiliaire 23. Comme 35 représenté sur les figs. 1, 2 et 4, le sachet 11 est fixé à la structure stratifiée 13 par un prolongement 32 de la bande 28 , prolongement qui s'étend sur unepartie de l'une des parois 29 du sachet, en combinaison avec un éL ément de retenue distinct, tel que la bande de retenue 33 illustrée, qui s'étend sur une partie de. 40 l'autre paroi 29 du sachet et sur une partie de la surface de la 69 24421 21 2013195 structure 13 d'étendue généralement égale à celle qui est recouverte par la bande 28. Comme représenté sur la fig. 4, la bande 28 comporte un prolongement 32 dont les dimensions sont de préférence telles que, 5 par exemple, lorsque le sachet 11 et la bande 33 ont été séparés manuellement du film unitaire 10 après la distribution de la composition de traitement 12, le prolongement 32 puisse être rabattu sur le bord de la structure 13, que recouvrait précédemment la bande 33, afin de faciliter le maintien de l'intégrité de struc-10 ture de l'ensemble stratifié 13, par exemple pendant les frictions qui sont inévitables en cours de stockage et lors de l'utilisation du film unitaire traité, cet agencement constituant également un masque ou un cadre approprié permettant de regarder l'image de transfert k travers la zone de la couche transparente 27 laissant 1 5 apparaître 1'image. Le contenu fluide du sachet est une solution alcaline aqueuse ayant un pH auquel les révélateurs chromogènes sont solu-bles et diffusibles, ce fluide contenant un agent opacifiant en une quantité suffisante pour masquer les révélateurs chromogènes * 20 associés avec les émulsions d'halogénure d'argent après les traitements et contenant également un agent de désensibilisation de l'halogénure d'argent. En général, la concentration de l'agent opacifiant et de l'agenfcdésensibilisant doit être au moins suffisante pour empêcher une nouvelle exposition de l'émulsion ou des 25 émulsions d'halogénure d'argent choisies après la désensibilisation , sous l'effet des radiations actiniques traversant la couche transparente dimensionnellement stable, après la distribution de la solution de traitement entre la couche polymérisée pouvant être teinte et la couche immédiatement voisine mentionnée. De ce fait, 30 le film unitaire peut être traité, après la distribution de la composition, en présence d'une telle radiation, grâce au fait que l'émulsion ou les émulsions de la structure stratifiée ont été désensibilisées de façon appropriée et sont en outre protégées des radiations incidentes, sur l'une des surfaces principales, 35 par la composition de traitement opaque et, sur l'autr.e surface principale, par la Couche opaque dimensionnellement stable. Si les bandes de fixation illustrées sont également opaques, les rayons actiniques ne peuvent'pas atteindre l'émulsion ou les émulsions en s'infiltrant par les bords. L'agent opacifiant choisi 40 doit être toutefois capable de constituer un fond permettant de 22 9 24421 2013195 regarder l'image de transfert formée par le révélateur chromogène dans la couche polymérisée pouvant être teinte. En général, bien qu'on utilise sensiblement n'importe quel agent opacifiant, il est préférable de choisir un agent opacifiant qui n'ait pas d' 5 effet nuisible sur l'intégrité de couleur de l'image de transfert en couleurs, telle qu'elle est vue par l'observateur et, de préférence encore, un agent esthétiquement agréable pour l'observateur et qui ne soit pas nuisible pour l'image. Des agents opaci=-fiants particulièrement désirables sont ceux qui donnent un fond 10 blanc, pour regarder l'image de transfert, et spécialement ceux qui sont couramment utilisés pour constituer des fonds destinés à des épreuves photographiques vues par réflexion et, spécialement, les agents possédant des propriétés optiques désirées pour la réflexion des rayons incidents. 15 A titre d'agents opacifiants, on peut mentionner le sulfate de baryum, l'oxyde de zinc, le bioxyde de titane, le stéarate de baryum, l'argent en paillettes, les silicates, l'alumine, l'oxyde de zirconium, l'actéyl acétate de zirconium, le sulfate de zirconium sodique, le kaolin, le mica etc.. 20 Un agent particulièrement préféré comprend du bioxyde de titane en raison de ses propriétés de réflexion extrêmement efficaces. En général, une composition de traitement contenant environ 3 40 à 50g de bioxyde de titane en dissolution dans 100 cm d'eau permet d'obtenir un ikcfceur de réflexion d'énviron 85-90$ . Dans 25 les modes de réalisation préférés, le facteur de réflexion particulièrement désiré est supérieur à environ 85$. Quand c>n désire augmenter la capacité de filtration des radiations d'une composition de traitement contenant un agent opacifiant tel que le bioxyde de titane, choisi principalement en 30 raison de ses propriétés de réflexion des radiations qui sont supérieures à celles qui sont ordinairement obtenues ou requises pour masquer le colorant et/ou l'argent développé associés avec les couches d'émulsion d'halogénure d'argent photosensible, il peut également être désirable de prévoir un agent opacifiant sup-35 plémentaire, doué d'un pouvoir de filtration plus efficace vis-à-vis des radiations tombant sur la couche de support transparente pendant le traitement, cet agent supplémentaire étant par exemple le noir de carbone ajouté en une concentration d'environ 1 partie pour 100 à 500 parties de bioxyde de titane, en vue de protéger 40 encore les émulsions de la formation d'un voile physique pendant 23 69 24421 2013195 un "tel traitement. Quand on met en oeuvre un procédé polychrome de diffusion-transfert en utilisant le film unitaire 10, le film est exposé à des radiations qui sont actiniques pour la.structure stratifiée 5 photosensible 13 et qui tombent sur la surface d'exposition 34 de cette structure, illustrée sur la fig. 2. Après l'exposition (figs. 2 et 4), on traite le film unitaire en le faisant passer entre des rouleaux 35 écartés de façon appropriée en vue d'appliquer une pression de compression 10 sur le sachet frangible 11 et de rompre le joint longitudinal 30 en vue de répandre la composition de traitement alcaline 12, qui esy un pH auquel les révélateurs chromogènes cyan, magenta et jaune sont solubles et diffusibles, entre la couche intermédiaire polymérisée 24 pouvant être teinte et la couche auxiliaire 23. 15 La solution de traitement alcaline 12 imprègne les cou ches d'émulsion 16, 19 et 22 en vue de les désensibiliser et d'amorcer le développement des images latentes contenues dans les émulsions respectives. Les révélateurs chromogènes cyan, magenta et jaune, des couches 15, 18 et 21, sont immobilisés comme une 20 fonction du développement de leurs émulsions d'halogénure d'argent associées respectives, de préférence sensiblement comme un résultat de leur conversion de la forme réduite à la forme oxydée, relativement insoluble et non diffusible, ce qui détermine la distribution conformément à l'image des révélateurs chromogènes 25 cyan, magenta et jaune, qui sont solubles , diffusibles et mobiles, comme une fonction du degré d'exposition point par point de leur émulsion associée. Au moins une partie des distributions conformé*» ment k l'image des révélateurs chromogènes mobiles cyan, magenta et jaune est transférée, par diffusion, à la couche polymérisée 30 "24 perméable aux solutions alcalines aqueuses, pour former une image de transfert en couleurs polychrome sur cette couche. Après la formation notable d'une image de transfert, une partie suffisante des ions de la solution alcaline aqueuse 12 est transférée, par diffusion , à travers la couche polymérisée perméable 24, la 35 couche de répartition perméable 25 et la couche d'acide' polymérisée • perméable 26, ce qui fait que le pH de la solution alcaline 12 diminue, en fonction de la neutralisation, jusqu'à une valeur à laquelle les révélateurs cyan, magenta et jaune sous la forme réduite sont insolubles et non diffusibles, ce qui permet d'obtenir-40 ainsi une image de transfert polychrome qui est stable. 69 24421 24 2013195 Après la distribution de la solution de traitement 12, le sachet 11 peut être dissocié manuellement du reste du film unitaire, comme décrit ci-dessus, ce qui donne le produit illustré sur la fig. 6. 5 On comprendra encore mieux la présente invention à la lecture des exemples détaillés qui vont suivre et qui concernent des modes de mise en oeuvre représentatifs et une utilisation photographique représentative des nouveaux films photographiques unitaires de la présente invention^ étant bien-entendu que ces 10 exemples n'ont aucun caractère limitatif. Des films unitaires similaires à celui qui est représenté-sur le dessin peuvent être préparés, par exemple, en appliquant les couches suivantes, en succession, sur une sous-couche en gélatine déposée sur un support de film opaque en triacétate de cellulose» 15 1» une couche du révélateur chromogène cyan, a savoir la 1 ,4-bis-(^>- /Eydroxyquinonyl—o( —méthyl/—éthyl—amino ) 5,8— dihydroxy-antliraquinone dispersée dansla gélatine, qu'on applique / 2 en une quantité telle qu'on ait environ 16,2 g/dm de colorant et 2 environ 21 mg/dm de gélatine; 20 2. une émulsion de gélatino-iodobromure d'argent sen- * sible au rouge, appliquée en une quantité telle qu'on ait environ 2 2 21,6 mg/dm d'argent et environ 10,8 mg/dm de gélatine; 3. une couche de gélatine appliquée en une quantité 2 telle qu'on ait environ 21,6 mg/dm de gélatine; 25 4. une couche du révélateur chromogène magenta, "h. savoir le 2-(p-/^-hydroxyquinonyléthyl/-phénylazo)-4-isopropoxy-1-naphtol dispersée dans la gélatine- et qu'on applique en une quantité telle 2 2 qu'on ait environ 7,55 mg/dm de colorant et environ 10,8 mg/dm de gélatine; 30 5. une couche d'émulsion de gélatino-iodobromure d'ar gent sensible au vert appliquée de façon telle qu'on ait une quan- / 2 2 tité d'environ 10,8 mg/dm d'argent et de 6,50 mg/dm de gélatine; 6. une couche de gélatine appliquée en une quantité O d'environ 16,2 mg/dm ; 35 7. une couche de révélateur chromogène jaune, à savoir la 4-(p-/p-hydroquinonyléthyl7-phénylazo)-3-(N-n-hexylcarboxamido) -1-phényl-5-pyrazolone, dispersée dans la gélatine et appliquée en une quantité telle qu'on ait environ 4,3 mg/dm^ de colorant et 5,4 mg/dm de gélatine; 40 8. une émulsion de gélatino-iodobromure d'argent sensible au bleu appliquée en une quantité telle qu'on ait environ O 69 24421 2013195 2 2 6,5 mg/dm d'argent et environ 5,4 mg/dm de gélatine; 9. une couche contenant de la 4'-méthylphénylhydroqui- none dispersée dans de la gélatine et appliquée de façon qu'on, 2 obtienne environ 1,1 mg/dm de 4l-méthylphénylhydroquinone et 2 5 environ 3,25 mg/dm de gélatine. Ensuite on peut appliquer successivement les couches suivantes,mentionnées à titre illustratif, sur un support de film en triacétate de cellulose: 1. un ester butylique partiel d'un copolymère poly-10 éthylène/anhydride maléique, préparé en portant au reflux, pendant 14 heures, 300 g de poly(éthylène/anhydride maléique) de viscosité élevée, 140 g d'alcool n-butylique et 1 cm d'acide phosphorique k 85$, la couche d'acide polymérisé obtenue ayant approximativement 0,019 mm d'épaisseur. 15 2. une solution aqueuse d'hydroxypropyl cellulose, destinée à constituer un couche de répartition polymérisée d'une épaisseur d'environ 0,0019 mm; 3. un mélange 2:1, en poids, d'alcool polyvinylique et de poly-4-vinylpyridine, appliqué de façon telle que le recouvre- 2 20 ment soit d'environ 64,8 mg/dm , ce mélange formant une couche polymérisée réceptrice d'image ayant environ 0,01 mm d'épaisseur, . après quoi on cuit l'élément à 82°C pendant 30 minutes et on le laisse refroidir. Les deux constituants ainsi préparés peuvent ensuite 25 être assemblés sous forme d'une structure stratifiée, à l'endroit de leurs bords respectifs, au moyen d'un ruban adhésif sensible à la pression qui se tend autour du produit stratif ié résultant, dont il reeouvfe les bords. Un sachet frangible contenant une solution de traitement 30 alcaline aqueuse comprenant: Eau 100 cm^ Hydroxyde de potassium 11,2 g Hydroxyéthyl . cellulose (viscosité 3,4 g élevée; vendue par Hercules Polder 35 Co., Wilmington, Delaware, sous la marque déposée Natrasol 250) Bromure de N-benzyl-e^-picolinium 1,5 g Benzotriazole 1,0 g Bioxyde de titane 40,0 g 40 Agent de désensibilisation de formule 0,2 g ci-dessous 69 2442.1 26 2013195 20 0.2 g 2 NO. . CH. peut être ensuite monté à demeure sur le bord avant de chacun des produits statifiés, à l'aide de ruban adhésif sensible à la pression qui relie entre eux les sachets et les structures statifiées de sorte que, lorsqu'on applique une pression de compression sur 5 un sachet, son contenu se trouve distribué par suite de la rupture de la jonction marginale du sachet, entre la couche contenant la 4'-méthylphényl hydroquinone et la couche polymérisée réceptrice d'image. -Les structures stratifiées photosensibles peuvent être 10 ensuite exposées à travers des coins optiques à une radiation filtrée sélectivement et tombant sur la couche de triacétate de cellulose transparente, après quoi on peut les traiter initialement, à l'abri de la lumière actinique, en faisant passer le film unitaire exposé entre des rouleaux opposés écartés de façon appro-15 priée, pour écraser le sachet et distribuer son contenu. Ensuite, par exemple en moins de 20 secondes, on peut poursuivre le traitement du film unitaire en présence de la lumière actinique. Pendant un tel traitement ultérieur, on peut examiner la formation de l'image de transfert polychrome à travers le support de film 20 transparent en triacétate de cellulose et on constate que cette formation de l'image est sensiblement terminée et que l'image présente la brillance, les teintes, la saturation et l'isolement désirés,en ce qui concerne les couleurs, en une à deux minutes environ. 25 L'examen des images de transfert polychromes d'essai, obtenues de la manière générale détaillée décrite ci-dessus, en comparaison directe avec des images de transfert témoins, pour lesquelles on n'a pas'utilisé l'agent désensibilisant l'halogénure d'argent dans la composition de traitement, montre une 69 24421 27 2013195 formation diminuée du voile physique résultant de la sensibilité des émulsions d'halogénure d'argent photosensibles du film unitaire vis-àvis de la lumière actinique tombant sur ces émulsions pendant le traitement. L'essai précédent peut être répété , en utilisant un témoin correspondant, en remplaçant l'agent désensibilisant préféré de l'essai par les' composés suivants, utilisés en une quantité qui est également mentionnée ci-dessous: Agent désensibilisant Concentration (4) C2H50 —CH=CH * Cl 9 .'VO.1-0.2 g 69 24421 28 2013195 H,C—N © "A © N—CE, 2 cr © 0.2 g (8) 0.2-0.4 B'7~7\s H,C—N >—Œ=CH—7N-^3 \ / "3 SJ • 2 g 2 H C\ , so © H, H, H, ■H, 0.2 g H. (11) OH CH. CH. 0.59 g NO. 69 24421 29 2013195 Dans chacun de ces essais, quand on effectue la comparaison avec le témoin respectif, on constate une formation réduite du voile physique résultant de la sensibilité k la lumière actinique existant pendant le traitement. A titre d'exemples d'agents désensibilisants supplémentaires de l'halogénure d'argent, qui se sont avérés spécifiquement appropriés pour la désensibilisation d'une émulsion exposée d'halogénure d'argent sans nuire k l'image latente, on peut mentionner les composés suivants: (12) OH (13) 69 24421 30 2013195 et des composés analogues. Dans les cas où il est particulièrement désirable d'utiliser un oox plusieurs agents désensibilisants d'un type donné ou d'une concentration qui provoque la formation d'un voile chimique dans la couche d'émulsion, en plus de l'effet désensibilisant g désiré, on peut éviter la formation de ce voile chimique dans la mesure requise en utilisant un ou plusieurs agents anti-voile pris en une concentration permettant d'éviter le voile chimique indésirable. Des modes de mise en oeuvre de la présente invention dans lesquels on utilise plusieurs couches d'émulsion superposées 10 et dans lesquelles la ou les compositions de traitement utilisées peuvent contenir un ou plusieurs agents désensibilisants, peuvent avantageusement faire appel à un ou plusieurs agents anti—voile dont la mobilité est suffisamment faible pour qu'ils puissent empêcher la formation d'un voile chimique dans la couche d'émul-, 15 sion en contact direct avec la composition de traitement, sensiblement sans effet photographique sur la couche d'émulsion ne se trouvant pas en contact initial avec la composition de traitement, dans les cas où la concentration choisie de l'agent désensibilisant destiné à désensibiliser la couche d'émulsion est telle qu'il se 20 formerait un voile chimique dans la couche d'émulsion lors du contact initial avec la composition de traitement. Ainsi, par exemple, dans le film tri-pack" décrit ci-dessus, on peut utiliser 69 24421 2013195 un agent anti-voile ayant une mobilité faible pour réduire le voile chimique dans la couche d'émulsion d'halogénure d'argent sensible au bleu, sans qu'il s'exerce d'effet notable sur les couches d'émulsion d'halogénure d'argent sensibles au vert et 5 sensibles au rouge, lorsqu'on désire spécifiquement utiliser une composition de traitement contenant un agent désensibilisant en une concentration qui détermine la formation d'un voile chimique dans la couche d'émulsion sensible au bleu, avec laquelle une, 10 telle composition vient initialement en contact pendant le traitement de diffusion-transfert décrit. a solution de traitement alcaline initialement utilisée doit être/un pH pour lequel les révélateurs chromogèn© utilisés sont solubles et diffusibles. Bien qu'on ait constaté que le pH spéci-15 fique qui convient peut être facilement déterminé de façon empirique pour n'importe quel révélateur chromogène ou pour n'importe quel groupe de révélateurs chromogènes, les révélateurs chromogènes plus particulièrement désirables sont solubles à des pH supérieurs à 9 et relativement insolubles à des pH inférieurs à 9, sous la 20 forme réduite, et on peut facilement équilibrer le système en fonction de tels révélateurs chromogènes.- En outre, bien que .la composition de traitement du mode de réalisation préféré comprenne, comme on l'a précédemment mentionné, l'agent ou les agents filmogène s augmentant la viscosité,, en vue defaciliter.1'étalement de 25 la composition et d'assurer le maintien de la composition étalée sous forme d'une couche douée de stabilité structurale qui fait partie de l'ensemble stratifié, après la distribution;, il n'est pas nécessaire d'utiliser un tel agent comme constituant de la composition. Toutefois, dans ce dernier cas, il est préférable que 3q la concentration du solvant, c'est-à-dire de l'eau, etè.., contenu dans la composition ait la valeur minimale nécessaire pour le processus de transfert désiré, afin que ce solvant n'ait pas d'effet nuisible sur l'intégrité de structure de l'ensemble stratifié et que les couches qui constituent cet ensemble puissent 35 facilement recevoir et distribuer le solvant pendant toute la durée du traitement et du séchage sans qu'il se produise de changement de dimensions indésirable dans les couches formant l'ensemble stratifié. On notera que la composition de traitement liquide 4Q utilisée peut contenir un agent révélateur auxiliaire ou accélérateur, tel que le p-méthylaminophénol, le 2,4-diaminophénol, le 69 24421 32 2013195 p-benzylaminophénol, l'hydroquinone, la toluhydroquinone, la phénylhydroquinone, la 4'-méthylphénylhydroquinone, etc.. On envisage également l'utilisation de plusieurs agents de développement auxiliaires ou accélérateurs, comme la 3-pyrazolidone, 5 et d'un agent de développement benzénique, comme décrit dans le brevet américain K° 3.039.869. A titre d'exemples de combinaisons appropriées d'agents révélateurs auxiliaires, on peut mentionner la 1-phényl-3-pyrazolidone en combinaison avec le p-benzylaminophénol et la 1-phényl-3-pyrazolidone en combinaison avec la 2,5-•jq bis-éthylènimino-hydroquinone. De tels agents révélateurs auxiliaires peuvent être utilisés dans la composition de traitement liquide ou bien on peut les incorporer initialement, au moins en partie, dans une ou plusieurs des couches du film, à savoir les couches d'émulsion d'halogénure d'argent, les couches contenant ■j 5 les révélateurs chromogènes, les couches intermédiaires, la couche de revêtement supérieure, la couche réceptrice d'image ou toute autre couche auxiliaire du film unitaire. On notera qu'au moins une partie du révélateur chromogène oxydé pendant le développement peut être oxydé et immobilisé à la suite d'une réaction, 20 par exemplg d'une réaction de transfert d'énergie, avec le produit d'oxydation d'un agent révélateur auxiliaire oxydé, ce dernier agent révélateur étant oxydé par le développement de l'halogénure d'argent exposé. Une telle réaction de l'agent de développement oxydé avec le révélateur chromogène non oxydé régénérerait l'agent 25 révélateur-auxiliaire en vue d'une nouvelle réaction avec l'halogénure d'argent exposé. En outre, le développement peut être effectué en présence d'un composé onium, en particulier un composé d'ammonium quaternaire., selon les procédés décrits dans le brevet américain N° 30 3.173.786. On comprendra que l'utilisateur peut modifier à son gré les proportions relatives des agents de la composition de traitement de diffusion-transfert. Ainsi, conformément à la présente in-ventibn, on peut modifier les compositions de développement décri— tes dans la présente invention en utilisant des agents .de conser-. vation, des composés alcalins, etc., autres que ceux qu'on a spé«» cifiquement mentionne s,k condition que le pH de la composition se trouve initialement à la première valeur requise. On envisage également d'incorporer dans la composition de révélateur, lorsque 4q cela est désirable, des constituants tels que des agents de 69 24421 33 2013195 freinage, des agents accélérateurs, etc.. De façon similaire, on peut utiliser une concentration très variable des divers constituants et, lorsque cela est désirable, on peut incorporer des constituants appropriés dansC11 élément photosensible, avant l'ex— 5 position, dans une couche perméable distincte de l'élément photosensible et/ou dans l'émulsion photosensible* Les couches dimensionnellement stables mentionnées précédemment peuvent comprendre n»i.nporte lequeldes divers types de matériaux classiques, opaques et transparents, rigides ou flexibles, 10 comme par exemple le verre, le papier, un métal, et des polymères aussi bien synthétiques.que dérivés de produits naturels. Les substances appropriées comprennent des matières imperméables aux solutions alcalines comme l'acide polyméthacrylique, les méthyl et éthyl esters, les polymères de chlorure de vinyle, le polyvi-15 nyl acétal, des polyamides tels que le Nylon, des polyesters tels que des films polymérisés dérivés d'éthylène glycol et d'acide téréphtalique, et des dérivés de cellulose comme l'acétate , le triacétate, le nitrate, le propi'onate, le butyrate, l'acéto-propio*--nate ou 1'acéto-butyrate de cellulose. On comprendra qu'une.ou 20 plusieurs des couches décrites peuvent ne pas être nécessaires lorsque les couches restantes de la structure s.tratifiée sont telles qu'elles jouent le rôle de telles couches lorsqu'elles sont absentes, par exemple lorsque les autres' "couches de la structure stratifiée possèdent les propriétés requises de stabilité dimen-25 sionnelle et de filtration des radiations. Dans tous les exemples du présent brevet, les pourcentages des constituants s'entendent en poids sauf mention contraire. Une liste étendue des révélateurs chromogènes spécifiques -convenant particulièrement pour une utilisation dans des procédés 30 photographiques par diffusion-transfert a été donnée dans le brevet américain N° 2*983.606 et dans les divers brevets américains qui ont été mentionnés plus haut. A titre d'exemples d'autres brevets américains décrivant des révélateurs chromogènes spécifiques convenant dans des procédés photographiques de diffusion-35 transfert, on peut également mentionner les brevets américains Nos 2.983.605, 2.992.106, 3.047.386, 3.070.808, 3.076.820, 3.077.402 3.126.280, 3.131 .061 , 3.134.762, 3.134.765, 3.135.604, 3.135'.605, .• 3.135.606, 3.135.734, 3.141.772, 3.142.565, etc. A titre d,exemples supplémentaires de polymères synthé-40 tiques filmogènes et perméables, convenant particulièrement pour 69 24421 34 2013195 retenir les révélateurs chromogènes dispersés, on peut mentionner la nitrocarboxyméthyl cellulose, comme décrit dans le brevet américain N° 2.992.104,'un alcool polyvinylique partiel, comme décrit dans le brevet américain N° 3.043.692, des polymères de 5 N-alkyl carboxamides non saturés en o(, £ et des copolymères de N-alkyl-, {3 - non saturés, comme décrit dans le brevet américain N° 3.069.263, des copolymères de vinyl-phtalimide et d'acides carboxyliques c>{, |3 - non saturés, comme décrit dans le brevet américain N° 3.061.428, des copolymères de N- vinylpyrrolidones ■jq et d'acides carboxyliques , ji - non saturés et des terpolymères de N-vinylpyrrolidon.es, d'acides carboxyliques , J& -non saturés et d'alkyl esters de tels acides comme décrit dans le brevet américain N° 3.044.873, des copolymères de N,N-'dialkyl carboxamides c^,^- non saturés avec des acides carboxyliqueso( , jS- non satu-12 rés, les amides de tels acides et les copolymères de N-aryl- et N-cycloalkyl carboxamides o(, non saturés avec des acides carboxyliques non saturés, comme décrit dans le brevet américain N° 3.069.264, etc. En plus des techniques classiques de dispersion directe 2Q d'une matière solide en particules dans une matrice polymérisée ou colloïdale, par exemple des techniques faisant appel à un broyeur à boulets, la préparation de 1 a dispersion des révélateurs chromogènes peut également être obtenue en dissolvant le colorant dans un solvant ou des mélanges de solvants appropriés et en 25 distribuant la solution résultante dans le liant polymérisé, en éliminant ensuite le ou les solvants utilisés, par exemple par vaporisation, lorsque le ou les solvants choisis possèdent un point d'ébullition suffisamment bas >ou parlavage lorsque le ou les solvants choisis possèdent une solubilité différentielle 2q suffisamment élevée dans le milieu d.e lavage, par exemple dans l'eau, par rapport à leur solubilité•dans les autres constituants de la composition, ou bien on peut obtenir cette dispersiôn en dissolvant le liant polymérisé et un colorant dans un solvant ordinaire. En ce qui concerne d'autres détails du traitement des 35 systèmes de distribution des solvants des types mentionnés ci-dessus et une liste détaillée des solvants classiques utilisés de î façon traditionnelle dans la technique pour di stribuer les matières photographiques chromogènes dans des liants polymérisés, spécialement pour former des couches constitutives des films ' 0 photographiques unitaires, on se référera aux brevets américains 69 24421 35 2013195 Nos 2.269.158, 2.322.027, 2.304.939, 2.304.940, 2.801.171, etc. Bien qu'on ait entièrement décrit l'invention en se référant à l'utilisation de révélateurs chromogènes, qui sont les substances formant une image en couleurs préférées,on comprendra 5 facilement qu'on peut les remplacer par d'autres substances moins préférées, formant une image en couleurs, dans la mise en oeuvre de l'invention. Par exemple, on peut utiliser des substances formant une image en couleurs telles que celles qui sont décrites dans les brevets américains Nos 2.647.049, 2.698.244, 2.698.798 et 10 2.802.735, dans lesquels on décrit des procédés de diffusion- transfert en couleurs utilisant des techniques de copulation des couleurs consistant „ au moins en partie,à faire réagir un ou plusieurs révélateurs de couleur et un ou plusieurs copulants pour former une image de transfert en couleurs dans une couche 15 réceptrice d'image superposée, ainsi que les substances qui sont décrites dans le brevet américain N° 2.774.668, dans lequel on décrit des procédés de diffusion-transfert en couleurs utilisant le transfert différentiel conformément à l'image de colorants complets par le mécanisme décrit dans le présente exposé pour 20 former une image de transfert en couleurs dans une couche réceptri-oe d'image contiguë. ; Pour produire les émulsions photosensibles de gélatino-halogénure d'argent utilisées pour constituer le film unitaire, on peut préparer des cristaux d'halogénure d'argent en faisant 25 réagir un sel d'argent hydrosoluble, comme le nitrate d'argent, avec au moins un halogénure hydrosaluble, comme le bromure d'ammonium, de potassium ou de sodium, de préférence conjointement avec un iodure correspondant, dans une solution aqueuse d'un agent peptisant, comme une solution de gélatine colloïdale, après quoi 30 on fait digérer la dispersion à une température élevée pour faire grossir les cristaux, on lave la dispersion résultante pour éliminer les produits de la réaction qui sont indésirables et les sels hydrosolubles résiduels en refroidissant la dispersion , en transformant en rubansla dispersion déposée et en lavant les rubans à 35 l'eau froide, ou, dans une variante, en utilisant l'un quelconque des composés ou des procédés de floculation conçus pour l'élimination des constituants indésirables, par exemple les procédés dé~ éritsdansles brevets américains Nos 2.614.928, 2.614.929, 2.728. 662, etc.} ensuite, on soumet la dispersion à un mûrissement 40 postérieur à une témpérature élevée, en même temps qu'on y ajoute 69 24421 36 2013195 de la gélatine et divers autres produits, par exemple des agents sensibilisants chimiques décrits dans les brevets américains Nos 1.574.944, 1.623.499, 2.410.689, 2.597.856, 2.597.915, 2.487.850, 2.518.698} 2.521.926, etc. toutes ces opérations étant exécutées 5 de façon connue dans la technique, comme décrit par Neblette, C.B. dans "Photography, Its Materials and Processes',' 6ème éd., 1962. La sensibilisation optique des cristaux de l'émulsion d'halogénure d'argent peut être obtenue par contact.de la composition de l'émulsion avec une concentration efficace des colorants 10 sensibilisants choisis dissous dans un solvant dispersant approprié comme le méthanol, l'éthanol, l'acétone, et l'eau, conformément aux procédés connus dans la technique, comme décrit par Hammer, P.M. dans The Cyanine Dyes and Eelated Compounds. D'autres composés facultatifs, tels que des auxiliaires 15 de revêtement, des agents durcissants, des agents augmentànt la viscosité , des stabilisants, des agents de conservation, etc., comme par exemple les produits mentionnés par la suite, peuvent être également incorporés dans la composition de l'émulsion, par des procédés classiques connus dans la technique de fabrication. 20 des émulsjons photographiques. La substance photosensible de l'émulsion photographique comprend de préférence, comme on l'a décrit plus haut, des cristaux d'argent, par exemple d'un ou plusieurs halogénures d'argent tels que le chlorure d'argent, l'iodure d'argent, le bromure d'ar-25 gent, ou des halogénures d'argent mixtes tels que le chloro-bromure d'argent ou l'iodo-bromure d'argent, avec des rapports des halogénures variables et des concentrations d'argent variables. Les émulsions peuvent également contenir divers produits .. d'addition conformément a des techniques connues, par exemple des 30 composés augmentant la vitesse du type ammonium quaternaire comme décrit dans les brev. E.U. A. 2.271.623, 2.288.226 et 2.334.864, ou du type polyéthylèneglycol, comme décrit dans le brev. E.U.A. 2.708.162, ou la combinaison précédente, comme décrit dans le brev.E.U.A.2.886.437, ou les thiopolymères, comme décrit dans les 35 brevets américains Nos 3.046.129 et 3.046.134. Les émulsions peuvent également être stabilisées par des sels de métaux nobles comme le ruthénium, le rhodium, le palladium, l'iridium et le platine, comme décrit dans les brevets américains Nos 2.566.245 et 2.566.263; les composés du mercure 40 des brevets américains Nos 2.728.663, 2.728.664 et 2.728.665; 69 24421 37 2013195 les triazoles du brevet américain No 2.444.608; les azindines des brevets américains Nos 2.444.605,2.444.606, 2.444.607, 2.450.397, 2.444.609, 2.713.541, 2.743.181, 2.716.062, 2.735.769, 2.756.147, et 2.772.164, celles qui sont décrites par Burr dans "Zwiss. Pot.", 5 Volume 47, 1962, pages 2-28; les disulfures du brevet belge No 569.317, les dérivés de benzothiazolium des brevets américains Nos 2.131.038 et 2.694.716; les sels de zinc et de cadmium du brevet américain No 3.839.405, et les dérivés mercapto du brevet américain No 2.819.965. 10 On peut également incorporer, lorsque .cela est désirable et possible, dans les compositions de revêtement choisies, des agents durcissants tels que des agents minéraux founissant des atomes métalliques polyvalents, spécifiquement des ions aluminium 15 ou chrome polyvalents, comme par exemple l'alun de potasse /"K^A^CSO^)^, 241^07 et l'alun de chrome ^""K2CT2(S0^)^f24E20^7 et-des agents minéraux du type aldéhydique comme le formaldéhyde, le glyoxal, l'acide mucochlorique, etc., du type cétonique comme le diacétyle; du type quinonique, et les agents spécifiques décrits 20 dans les brevets américains Nos 2.080.019, 2.725.294, 2.725.295, 2.725.305, 2.726.162, 2.732.316, 2.950.197 et 2.870.013. Les compositions de revêtement utilisées pour fabriquer les couches respectives du film unitaire peuvent contenir un ou plusieurs auxiliaires de revêtement , lorsque cela est nécessaire 25 et possible, comme la saponine, un polyéthylèneglycol du brevet américain No 2.831.766; un polyéthylèneglycol éther du brevet américain No 2.719.087; une taurine du brevet américain No 2.739. 891; un maléopimarate du brevet américain No 2.823.123 et un amino-acide du brevet américain No 3.038.804; Un isulfosuccinate du brevet • 30 américain No 2.992.108, ou un polyéther du brevet américain No 2.600.831 ; ou un plastifiant pour la. gélatine comme la glycérine; un dihydroxyalkane du brevet américain No 2.960.404; un- ester d' • acide bis-glycolique* du brevet américain No 2.904.434;ouunsuccinate du brevet américain No 2.940.854j ou un hydrosol polymère du hrevet 35 américain No 2.852.386. En ce qui concerne le liant des couches d'émulsion respectives, la gélatine précitée peut être remplacée en totalité ou en partie par certaines autres substances colloïdales comme l'albumine, la caséine ou la zéine, ou des résines telles qu'un 40 dérivé de cellulose, comme décrit dans les brevets américains Nos 2.322.085* et 2«327.808, des polyacrylamides, comme décrit ■ 38 69 24421 2013195 dans le brevet américain No 2.541.474, des polymères vinyliques, comme décrit 4ans les brevets américains Nos 2.523.078, 2.276.322, 2.276.323, 2.281.703, 2.310.223, 2.311.058, 2.311.059, 2.414.208, 2.461.023; 2.484.456, 2.538.257, 2.579.016, 2.614.931, 2.624.674, 5 2.632.704, 2.642.420, 2.678.884, 2.691 ,582", 2.725.296, 2.753.264 etc.. Biei^que la description qui précède de la présente invention ait été faite en ce qui concerne la structure d'un constituant photosensible préféré, structure dans laquelle au moins 10 deux couches photosensibles sélectivement sensibilisées sont sensiblement contiguës dans un même plan et, spécifiquement, en ce qui concerne une structure de film du type tripack comprenant une couche d'émulsion d'halogénure d'argent sensible au rouge, une couche d'émulsion d'halogénure d'argent sensible au vert et une 15 couche d'émulsion d'halogénure d'argent sensible au bleu auxquelles sont associés respectivement un révélateur chromogène cyan, un révélateur chromogène magenta et un révélateur chromogène jaune, le constituant photosensible du film unitaire peut comprendre au moins deux jeux d'éléments photosensibles minuscules, sensibilisés 20 sélectivement et disposés sous la forme d'un réseau ouimosa'ique photosensible jouantle rôle de filtre, et dans lequel chacun des éléments photosensibles minuscules est associé , par exemple , avec un révélateur chromogène approprié se trouvant dans ou derrière la partie correspondante d'émulsion d'halogénure' d'argent. En 25 général, un filtre photosensible approprié de ce genre comprend des éléments minuscules d'une émulsion sensibilisée au rouge, des éléments minuscules d'une émulsion sensibilisée au vert et des éléments minuscules d'une émulsion sensibilisée au bleu disposés côte à, côte à la manière d'un réseau ou mosaïque et auxquels sont 30 associés respectivement un révélateur chromogène cyan, un révélateur chromogène magenta et un révélateur' chromogène jaune. La présente invention vise également l'utilisation d'un révélateur chromogène noir et l'utilisation d'un mélange de révélateurs chromogènes conçus pour fournir une image de transfert 35 en noir et blanc, par exemple l'utilisation d'un révélateur chromogène des trois couleurs soustractives sous forme d'un mélange approprié dans lequel les quantités des révélateurs chromogènes sont dosées de façon que lès couleurs se combinent pour donner du noir. Lorsque, dans la description, l'expression "image positive" a été utilisée, cette expression ne doit pas être comprise dans 40 69 24421 39 2013195 un sens restrictif étant donné qu'elle est utilisée principalement à titre d'illustration, en ce sens qu'elle couvre l'image produite sur la couche porte-image, image qui est inversée, dans le sens positif-négatif, par rapport à l'image contenue dans les couches 5 d'émulsion photosensible. A titre d'exemple d'une autre signification de l'expression "image positive", on supposera que l'élément photosensible est exposé à la lumière à travers une diapositive négative. Dans ce cas, l'image latente contenue dans les couches d'émulsion photosensible est positive et l'image en couleurs 10 retenue sur la couche porte-image est négative. L'expression "image positive" est destinée à couvrir une image produite sur la couche porte-image. On comprendra qu'en raison des paramètres de structure; du film unitaire, l'image de transfert formée lors d'une exposition directe de ce film à un sujet choisi et après traite-.j ij ment est une image inversée, dans lé sens géométrique, du sujet. Par conséquent, pour obtenir uœimage de transfert qui n'est pas inversée dans le' sens géométrique, on doit exposer le film unitaire à travers un système optique inversant l'image , comme par exemple un appareil de prises de vues possédant un tel système opatique 2q inversant l'image. En plus des couches essentielles décrites, on comprendra que l'unité de film peut également comprendre une ou plusieurs couches ou support qui, à leur tour peuvent contenir un ou plusieurs composés tels que les plastifiants, des couches essentielles 25 intermédiaires destinées par exemple à améliorer l'adhérence, et qu'une ou plusieurs des couches décrites peuvfent'fetre une structure composite comportant deux ou plusieurs couches de consti-, tuant identiques ou différents, et peuvent être contiguës ou être séparées les unes des autres, comme par exemple par deux ou plu-2Q sieurs couches de neutralisation dont l'une peut être disposée entre la couche retenant le constituant formant une image en couleurs cyan et la couche opaque dimensionnellement stable. Il est bien entendu qu'on peut apporter de nombreuses modifications auxmodes de réalisation qui viennent d'être décrits 25 sans sortir pour cela du cadre de la présente invention. 69 24421 40 2013195 REVENDICATIONS 1.- Film photographique unitaire qui comprend, en combinaison, un élément photosensible contenant une couche d'émulsion d'halogénure d'argent.photosensible à laquelle sont associés une substance formant une image en couleurs et un agent de désensibi— 5 lisation de l'halogénure d'argent, cette substance et cet agent étant tous deux solubles et diffusibles dans un composé alcalin et l'agent pouvant , à l'état solubilisé, effectuer la désënsibi-lisation de l'halogénure d'argent photosensible, une couche polymérisée perméable aux solutions alcalines et pouvant être teinte 10 par la substance formant une image en souleurs, et une couche de support dimensionnellement stable. 2.- Film photographique unitaire conforme à la revendication 1, dans lequel la substance formant une image est un colorant un qui est/agent de développement de l'halogénure d'argent. 15 3. Film photographique unitaire conforme à la revendica tion 2, comprenant une couche de polymère acide perméable aux solutions alcalines et contenant des groupes d'acidification en nombre suffisant pour effectuer la réduction d'une solution de traitement se trouvant à un premier pH auquel le colorant' 20 procité est soluble et diffusible jusqu'à un second pH auquel le -dit colorant est insoluble et non diffusible, cette couche étant disposée entre la couche polymérisée perméable aux solutions alcalines et pouvant être teinte et une couche de support dimen-sionnellement stable 25 4.- Film unitaire photographique conforme à la revendi cation 3, dans lequel le colorant est sensiblement soluble et diffusible uniquement sous la ferme réduite au premier pH et est sensiblement insoluble et non diffusible sotis la forme réduite au second pH. 30 5.- Film photographique unitaire conforme à la revendi cation 3, 4ui comprend une couche de répartition polymérisée perméable aux solutions alcalines, disposée entre la couche polymérisée perméable aux solutions alcalines et pouvant être teinte et la couche de polymère acide perméable aux solutions alcalines. 35 6.- Film photographique unitaire conforme à la revendica tion 1, dans lequel au moins l'un des constituants que forment la substance formant une image en couleurs.et l'agent désensibilisant de l'halogénure d'argent est dispersé' dans une couche polymérisée distincte, perméable aux solutions alcalines, voisine de la couche 69 24421 2013195 d'émulsion d'halogénure d'argent photosensible associée précitée* 7.- Film photographique unitaire conforme à, la revendication 3, qui est conçu pour être traité lors de son passage entre deux éléments presseurs juxtaposés et qui comprend, en combinaison, 5 un élément photosensible comprenant une structure composite contenant, comme couches essentielles, en successioh, une couche dimensionnellement stable opaque à la lumière actinique, une couche d'émulsion d'halogénure d'arggnt photosensible à laquelle sont associés un colorant qui est/agent de développement de l'halogé-10 nure d'argent soluble eb diffusible dans les composés alcalins à un premier pH et un agent de désensibilisation de l'halogénure d'argent qui est soluble et diffusible dans les composés alcalins et qui peut, dans lJétat solubilisé, effectuer la désensibilisation de l'halogénure d'argent photosensible, une couche polymérisée 15 perméable aux solutions alcalines et pouvant être teinte par le colorant précité, une couche de polymère acide perméable aux. solutions alcalines et contenant des groupes d'acidification en nombre suffisant' pour réduire une' solution de traitement se trouvant au premier pH précité k unsecond pH auquel le colorant est 20 insoluble et non diffusible, une couche de support transparente dimensionnellement stable, e.t un dispositif maintenant lesdites couches dans une relation fixe, ainsi qu'un sachet fira^gible, contenant une solution de traitement alcaline se trouvant au premier pH précité et dans laquelle est dispersé un agent opacifiant en 25 une quantité suffisante pour masquer la couleur, ce sachet étant fixé en position transversalement k un bord avant de l'élément photosensible de manière que le contenu du sachet soit déchargé . unidirectionnellement entre la couche polymérisée pouvant être teinte et la couche d'émulsion d'halogénure d'argent photosensible 20 immédiatement adjacente k la couche mentionnée en dernier» 8.- Film photographique unitaire conforme k la revendication 7, dans lequel la couche dimensionnellement stable située au voisinage immédiat de la couche photosensible d'émulsion d'halogénure d'argent est transparente. 35 9.- Film photographique unitaire conforme a la revendi cation 8, dans lequel l'agent opacifiant est disposé sous forme d'une couche perméable aux solutions alcalines, entre la couche polymérisée perméable aux solutions alcalines et pouvant être teinte et la couche d'émulsion d'halogénure d'argent qui lui est 4Q immédiatement voisine. 42 69 24421 2013195 10.- Film photographique unitaire conforme à la revendication 7, dans lequel l'agent opacifiant réfléchit la ljimière actinique • 11.- Film photographique unitaire conforme h, la revendica-5 tion 10, dans lequel l'agent opacifiant est le bioxyde de titane* 12.- Film photographique unitaire conforme à la revendication 7, dans lequel l'élément photosensible comprend au moins deux couches d'émulsion d'halogénure d'argent , qui sont sélectivement sensibilisées et à chacune desquelles est associé un colorant .jq qui est/agent de développement de l'halogénure d'argent et possède une couleur prédéterminée, chacun de ces colorants étant soluble et diffusible dans les composés alcalins au premier pH précité 13.- Film photographique unitaire conforme à la revendication 12, dans lequel chacune des couches d'émulsion d'halogénure d'argent sélectivement sensibilisées possède une sensibilité spectrale prédominante pour des régions distinctes du spectre visible, et le colorant associé à chacune de ces couches possède un intervalle d'absorption du spectre sensiblement complémentaire de l'intervalle de sensibilité prédominante de sa couche: d'émulsion asso- 20 ciée* 14.- Film photographique unitaire conforme à la revendis cation 13, dans lequel chacune des couches d'émulsion d'halogénure d'argent et le colorant associé sont séparés de la couche d'émulsion d'halogénure d'argent immédiatement voisine et de son colo- 25 xaût associé par une couche intermédiaire polymérisée perméable aux solutions alcalines" 15.- Film photographique unitaire conforme à la revendication 7, dans lequel l'agent opacifiant et l'agent de désensibilisation de l'halogénure d'argent sont présents en une quantité 3Q capable d'empêcher l'exposition des couches précitées d'émulsion d'halogénure d'argent pendant un traitement en présence d'une lumière actinique tombant sur ces couches* 16.- Film photographique unitaire conforme à la revendication 13, qui.,est conçu de façon qu'on puisse 'letraiter en le 25 faisant passer entre deux éléments juxtaposés appliquant une pression et qui comprend, en combinaison, un élément photosensible' comprenant une structure composite contenant, comme couches essentielle^ en succession, une couche opaque imperméable aux solutions alcalines et dimensionnellement stable, une couche polymérisée 4Q perméable aux solutions alcalines et contenant un colorant cyan, 69 24421 43 2013195 une couche d'émulsion d'halogénure d'argent sensible au rouge, une couche polymérisée perméable aus solutions alcalines et contenant un colorant magenta, une couche d'émulsion d'halogénure d'argent sensible au .vert, une couche polymérisée perméable aux 5 solutions alcalines et contenant un colorant jaune, une couche d'émulsion d'halogénure d'argent sensible au bleu, chacun des colorants cyan, magenta et jaune précités étant un agent de développement de l'halogénure d'a?çgent et étant soluble &t diffusible dans des composés alcalins à un premier pH, une couche 10 polymérisée perméable aux solutions alcalines et pouvant être teinte par les colorants précités, une couche d'un polymère acide perméable aux solutions alcalines et pouvant être teinte par lesdits solorants, une couche d'un polymère . acide perméable aux solu-' tions alcalines et contenant suffisamment de groupes d'acidifica-15 tion pour réduire la solution de traitement possédant le premier pH précité à unjsecond pH auquel les colorants sont insolubles et non diffusibles, une couche transparente et imperméable aux solutions alcalines, qui est dimensionnellement stable, et des éléments fixant ces couches dans une relation mutuelle fixe, ainsi qu'un 20 sachet frangible contenant une solution de traitement alcaline aqueuse se trouvant au premier pH précité et dans laquelle sont dispersés un agent opacifiant présent en une quantité suffisante pour masquer les colorants et un agent de désensibilisation de l'halogénure d'argent, ces deux agents étant présents en une quan-25 tité suffisante pour empêcher l'exposition des couches d'émulsion d'halogénure d'argent en cours de traitement en' présence d'une radiation actinique frappant ces couches, le sachet étant fixé en position et s'étendant transversalement à un bord avant de l'élé- * mentphotosensible de manière que son contenu soit déchargé uni— 2Q directionnellement entre la couche .polymérisée pouvant être teinte et perméable aux solutions alcalines et la couche d'émulsion . d'halogénure d'argent sensible au bleu. 17.- Film photographique unitaire conforme à la revendication 16, dans lequel l'agent opacifiant réfléchit la lumière 35 actinique. 18.- Film photographique unitaire conforme à la revendication 17, dans lequel l'agent opacifiant est le bioxyde de titane. 19.- Film photographique unitaire conforme à la revendication 18, dans lequel le premier pH précité est supérieur à 9 et. le second pH précité est inférieur 9. 40 * 44 9011195 69 24421 20.- Pilm photographique unitaire conforme à la revendication 19, dans lequel l'agent désensibilisant répond à la formule suivante 1 0 2 NO. © 15 20 25 21.- Procédé de formation d'imagesde transfert en couleurs, ce procédé étant caractérisé par le fait qu'il consiste à exposer un film photographique unitaire comprenant, en combinaison , un élément photosensible contenant une couche d'émulsion d'halogénure d'argent photosensible à laquelle sont associés une substance formant une image en couleurs et un agent de désensibilisation de l'halogénure d'argent, cette substance et cet agent étant tous deux solubles et diffusibles dans les composés alcalins et ledit agent pouvant désensibiliser , lorsqu'il est à, l'état solubilisé, l'halogénure d'argent photosensible précité, une couche polymérisée perméable aux solutions alcalines et pouvant être teinte par la substance formant une image en couleurs, et une couche de support dimensionnellement stable, ^exposition après laquelle on met en contact l'émulsion photosensible d'halogénure d'argent avec une composition de traitement alcaline aqueuse, ce qui détermine le développement et la désensibilisation de ladite émulsion, on immobilise la substance formant une image en couleurs associée à ladite émulsion , comme conséquence de ce développement, 35 on forme ainsi une distribution conformément a l'image d'une substance chromogène mobile formant une image en couleurs, comme une fonction du degré d'exposition point par point de l'émulsion, et on transfère, par diffusion, au moins une partie de la distribution conformément à. l'image de la substance mobile formant une 30 69 24421 45 2013195 10 image en couleurs jusqu'à, la couche polymérisée perméable pouvant être teinte par ladite substance, ce qui permet d'obtenir dans cette couche une image en couleurs .qui est fonctioix de la distribution conformément à l'image. 5 22.- Procédé conforme à la revendication 21, dans lequel la substance formant une image en couleurs est tm colorant qui est un /kgent de développement de l'halogénure d'argent. 23.- Procédé d'obtention d'images de transfert en couleurs conforme à. la revendication 22, qui consiste à exposer un film unitaire photographique comprenant un élément photosensible contenant, en succession, une couche photosensible d'émulsion d'halogénure d'argent à laquelle sont associés un colorant qui est un agent de développement de l'halogénure d'argent soluble et diffusible dans .jtj les composés alcalins à un premier pH et un agent de désensibilisa-' tion de l'halogénure d'argent qui est soluble et diffusible dans les composés alcalins et qui peut, à, l'état solubilisé, désensibiliser l'halogénure d'argent photosensible précité, une couche polymérisée perméable aux solutions alcalines et pouvant être 20 teinte par le colorant, une couche d'un polymère acide perméable aux solutions alcalines et contenant suffisamment de groupes-d'acidification pour réduir e une composition de traitement se trouvant au premier pH précité jusqu'à, un second pH auquel le colorant est insoluble et non diffusible, et une couche de support transparente 25 dimensionnellement stable, exposition à la suite de laquelle ladite émulsion d'halogénure d'argent est mise en contact avec une solution de traitement alcaline aqueuse se trouvant au premier pH, ce qui détermine le développement et la désensibilisation de ladite émulsion d'halogénure d'argent, et le colorant associé à l'émulsion 2q se trouve immobilisé comme résultat du développement , ce qui forme une distribution conformément à l'image d'un colorant mobile, comme une fonction du degré d'exposition point par point de l'émulsion , distribution conformément à l'image du 'Colorant mobile qui est transférée, par diffusion , au moins en partie, jusqu'à 25 la couche polymérisée perméable pouvant être teinte par le colorant, afin de former dans cette dernière couche une image en fonction de la distribution conformément à l'image, les ions de la solution alcaline étant ensuite transférés, par diffusion, à la couche de polymère acide perméable, en une quantité suffisante pour réduire l'alcalinité de ladite solution et l'amener au second pH précité» 40 24.- Procédé conforme à la revendication 23, dans 69 24421 46 2013195 lequel le colorant est sensiblement soluble et diffusible uniquement sous la forme réduite au premier pH et est sensiblement insoluble et non. diffusible sous cette forme réduite au second pH. 25.- Procédé d'obtention d'images de transfert en couleurs 5 conforme à la revendication 23, qui est caractérisé par le fait qu'on expose un film photographique unitaire pouvant être traité en faisant passer ce film entre deux éléments presseurs juxtaposés, ce film comprenant, en combinaison, un élément photosensible comprenant une structure composite dont les couches essentielles, dans ■jq l'ordre , comprennent une couche dimensionnellement stable opaque à la lumière actinique, une couche d'é.mulsion d'halogénure d'argent A ' .un photosensible à laquelle sont associés un colorant qui esv agent de développement d'halogénure d'argent soluble et diffusible dans un composé alcalin à un premier pH et un agent de désensibilisation 15 de l'halogénure d'argent soluble et diffusible dans un composé alcalin et pouvant, à l'état solubilisé, désensibiliser l'halogénure d'argent photosensible , une couche polymérisée perméable aux solutions alcalines et pouvant'^re teinte par le colorant, une couche de polymère acide perméable aux solutions alcalines et 2q contenant des groupes d'acidification en quantité suffisante pour déterminer la réduction du pH d'une solution de traitement se trouvant au premier pH pour l'amaner à un second pH auquel le colorant précité est insoluble et non diffusible, une seconde couche de support dimensionnellement stable transparente à la lumière 25 actinique, et des éléménts fixant les couches dans une relatinn mutuelle fixe, un sachet frangible contenant une composition de traitement alcaline se trouvant au premier pH précité et dans laquelle est dispersé un agent opacifiant en une quantité suffisante pour masquer le colorant étant fixé à un bord avant de 2Q l'élément photosensible et s'étendant transversalement à celui-ci, de manière que le contenu de ce sachet soit déchargé unidirection— nellement entre la couche polymérisée pouvant être teinte et la couche d'émulsion d'halogénure d'argent photosensible immédiatement voisine, exposition après laquelle on applique une force de com-35 pression sur le sachet frangible pour décharger unidirectionnelle-ment la solution de traitement alcaline aqueuse qu'il contient, entre la couche polymérisée pouvantêtre teinte et la couche d'émulsion d'halogénure d'argent photosensible immédiatement voisine, ce qui détermine le développement et la désensibilisation de 4q l'émulsion d'halogénure d'argent, développement à. la suite duquel 69 24421 47 2013195 le colorant associé à 1'émulsion.se trouve immobilisé, ce qui donne une distribution conformément à l'image d'un colorant mobile, comme une fonction du degré d'exposition point par point de l'émulsion, cette distribution conformément à. l'image de colorant 5 mobile étant transférée, au'moins en partie, par diffusion, à la couche polymérisée pouvant être teinte afin d'y constituer une image en couleurs en fonction de la distribution conformément à l'image, les ions de la solution alcaline étant transférés par diffusion, après la formation notable d'une image de transfert, 1q k la couche de polymère acide, ces ions étant transférés en quantité suffisante pour réduire 1*alcalinité de ladite solution' et i'amener au second pH précité , la structure composite étant ensuite maintenue intacte après le traitement précité. 26.- Procédé conforme à la revendication 25, qui consiste ■j 5 k séparer le sachet de la structure composite après la formation notable d'une image de transfert. 27.- Procédé conforme à la revendication 25, dans lequel la première couche dimensionnellement stable est transparente. 28.- Procédé conforme à la revendication 27, dans lequel 2o l'agent opacifiant est disposé sous forme d'une couche perméable aux solutions alcalines entre la couche polymérisée perméable aux solutions alcalines et pouvant être teinte et la couche à?émulsion d'halogénure d'argent immédiatement voisine* 29.- Procédé conforme à la revendication 25, dans lequel 25 l'agent opacifiant précité réfléchit la lumière actinique. 30.- Procédé conforme à la revendication 29, dans lequel on utilise du bioxyde de titane comme agent opacifiant." . 31.- Procédé conforme à la revendication 25, dans lequel l'un au moins des constituants que forment le colorant et l'agent •jq de désensibilisation de l'halogénure d'argent est dispersé dans une couche polymérisée distincte, perméable aux solutions alcalines, qui ëst conti&uë à la couche d'émulsion d'halogénure d'argent photosensible. 32.- Procédé conforme à la revendication 25, dans lequel 35 l'agent opacifiant et l'agent désensibilisant l'halogénure d'argent précités sont présents en une quantité efficace pour empêcher l'exposition de la couche d'émulsion d'halogénure d'argent pendant son traitement en présence d'une lumière actinique. 33.- Procédé conforme à la revendication 25, dans lequel 4q l'élément photosensible précité comprend, au moins deux couches 69 24421 48 2013195 d'halogénure d'argent sélectivement sensibilisées qui sont contiguës et à chacune desquelles est associé un colorant qui est un agent de développement de l'halogénure d'argent et qui a une couleur prédéterminée, chacun des colorants étant soluble et 5 diffusible dans un composé alcalin au premier pH précité. 34.- Procédé conforme à la revendication 33, dans lequèl chacune des couches d'émulsion d'halogénure d'argent sélectivement sensibilisées possède une sensibilité spectrale prédominante pour des régions distinctes du spectre visible, et le colorant associé 1Q à chacune des couches d'émulsion possède un intervalle d'absorption spectrale sensiblement complémentaire de l'intervalle de sensibilité prédominant de sa couche d'émulsion associée. 35.- Procédé conforme à la revendication 34, dans lequel chacune des couches précitées d'émulsion d'halogénure d'argent et 5 son colorant associé sont séparés de la couche immédiatement voisine et de son colorant associé par une couche intermédiaire polymérisée perméable aux solutions alcalines. 36.- Procédé conforme à la revendication 34, dans lequel l'élément photosensible contient, comme couches essentielles, en 2q succession, une couche opaque et imperméable aux solutions^alcalines qui est dimensionnellement stable, une couche polymérisée perméable aux solutions alcalines et contenant un colorant cyan, une couche d'émulsion d'halogénure d'argent sensible au rouge, une couche polymérisée perméable aux solutions alcalines contenant 25 vin colorant magenta, une couche d'émulsion d'halogénure d'argent sensible au vert, une couche polymérisée perméable aux solutions alcalines et contenant un colorant jaune, une couche d'émulsion, d'halogénure d'argent sensible au bleu, chacun des colorants cyan, magenta et jaune étant un agent de développement de l'halo-3Q génure d'argent et étant soluble et diffusible dans les composés alcalins à un premier pH, une couche polymérisée perméable aux solutions alcalines et pouvant être teinte par lesdits colorants, une couche de polymère acide transparente et perméable aux solutions alcalines, qui contient des groupes d'acidification en 35 quantité suffisante ^our réduire la solution de traitement se trouvant au premier pH précité jusqu'à un second pH pour lequel les colorants sont insolubles et non diffusibles, et une couche transparente imperméable aux solutions alcalines et dimensionnellement stable 40 37.- Procédé conforme à la revendication 36, dans lequel 49 69 24421 2013195 l'agent opacifiant réfléchit la lumière actinique. 38.- Procédé conforme à la revendication 37, dans lequel l'agent opacifiant est le bioxyde de titane. 39.- Procédé conforme à la revendication 38, dans lequel 5 l'agent désensibilisant est un composé de formule i